(57)【要約】  本発明は、とりわけ、スペーサーを介してポリマーの骨格に結合している機能性側鎖基を有するオリゴマーおよび／またはポリマーに関する。【選択図】  なし【特許請求の範囲】
【請求項１】
式（２）の少なくとも１つの単位を含む共役オリゴマーまたはポリマー。
【化１】
2014527550.tif 000091
（式中、ｎは１以上であり、Ａは、Ｎ置換されていないスペーサーであり、Ａｒ2は、正孔注入基、正孔輸送基、電子注入基または電子ブロッキング基、骨格基、光子吸収性基、または発光基から選択されるオプトエレクトロニクス機能性基であるが、但し、Ａｒ2は、オキサジアゾールもしくはオキサジアゾールの誘導体、またはリン光性有機金属錯体ではなく、Ａｒ1は、任意に置換されていてもよい単環式、二環式または多環式の芳香族基またはヘテロ芳香族基から選択される。）
【請求項２】
請求項１に記載のオリゴマーまたはポリマーであって、Ａｒ1と少なくとも１つのＡｒ2との両方が電子輸送特性を有しており、前記少なくとも１つのＡｒ2のＬＵＭＯと主鎖のＬＵＭＯとの間の差が０．２ｅＶ未満であり、好ましくは０．１ｅＶ未満であることを特徴とするオリゴマーまたはポリマー。
【請求項３】
請求項１または２に記載のオリゴマーまたはポリマーであって、Ａｒ1と少なくとも１つのＡｒ2との両方が正孔輸送特性を有しており、前記少なくとも１つのＡｒ2のＬＵＭＯと主鎖のＬＵＭＯとの間の差が０．２ｅＶ未満であり、好ましくは０．１ｅＶ未満であることを特徴とするオリゴマーまたはポリマー。
【請求項４】
請求項１から３の１項以上に記載のオリゴマーまたはポリマーであって、Ａｒ1が電子輸送特性を有しており、前記少なくとも１つのＡｒ2のＨＯＭＯが、主鎖のＨＯＭＯよりも少なくとも０．３ｅＶ高く、好ましくは０．４ｅＶ高いことを特徴とするオリゴマーまたはポリマー。
【請求項５】
請求項１から４の１項以上に記載のオリゴマーまたはポリマーであって、Ａが、１〜１２個のＣ原子を有する、飽和した、無置換のまたは置換されたアルキル、アルキルシリル、シリル、アルキルオキシアルキルまたはアルキルチオアルキルであり、置換パターンが、水素、ハロゲン、アルキル、ヘテロアルキルまたはシクロアルキルであることを特徴とするオリゴマーまたはポリマー。
【請求項６】
請求項１から５の１項以上に記載のオリゴマーまたはポリマーであって、Ａの主鎖に沿って少なくとも２つの隣接した単結合が存在していることを特徴とするオリゴマーまたはポリマー。
【請求項７】
請求項１から６の１項以上に記載のオリゴマーまたはポリマーであって、Ａが、フッ素化された、直鎖状または分枝の、１〜１２個のＣ原子を有するアルキレンまたはアルキレンオキシであることを特徴とするオリゴマーまたはポリマー。
【請求項８】
請求項１から７の１項以上に記載のオリゴマーまたはポリマーであって、Ａｒ2が、以下の電子輸送基、すなわち、イミダゾール、ピリジン、ピリミジン、ピリダジン、ピラジン、キノリン、キノキサリン、アントラセン、ベンズアントラセン、ピレン、ペリレン、ベンズイミダゾール、トリアジン、ケトン、ホスフィンオキシド、フェナジン、フェナントロリン、トリアリールボラン、フェナントレン、フルオレン、インデノフルオレン、それらの異性体および誘導体の１つから選択されることを特徴とするオリゴマーまたはポリマー。
【請求項９】
請求項１から８の１項以上に記載のオリゴマーまたはポリマーであって、Ａｒ2が正孔輸送基であり、この基が、アミン、トリアリールアミン、チオフェン、カルバゾール、インドロカルバゾール、フタロシアニン、ポルフィリン、それらの異性体および誘導体から選択されることを特徴とするオリゴマーまたはポリマー。
【請求項１０】
請求項１から９の１項以上に記載のオリゴマーまたはポリマーであって、Ａｒ1またはＡｒ2が、同一または異なる式（６）の基から選択されることを特徴とするオリゴマーまたはポリマー。
【化２】
2014527550.tif 000092
（式中、
Ｄ、ＥおよびＥ’は、互いに独立しており、複数出現する場合、相互に独立して、−ＣＲ1Ｒ2−、−ＮＲ1−、−ＰＲ1−、−Ｏ−、−Ｓ−、−ＳＯ−、−ＳＯ2−、−ＣＯ−、−ＣＳ−、−ＣＳｅ−、−Ｐ（＝Ｏ）Ｒ1−、−Ｐ（＝Ｓ）Ｒ1−および−ＳｉＲ1Ｒ2−から選択される二価の基であり、
Ｒ1およびＲ2は、互いに独立して、Ｈ、ハロゲン、−ＣＮ、−ＮＣ、−ＮＣＯ、−ＮＣＳ、−ＯＣＮ、−ＳＣＮ、−Ｃ（＝Ｏ）ＮＲ0Ｒ00、−Ｃ（＝Ｏ）Ｘ、−Ｃ（＝Ｏ）Ｒ0、−ＮＨ2、−ＮＲ0Ｒ00、−ＳＨ、−ＳＲ0、−ＳＯ3Ｈ、−ＳＯ2Ｒ0、−ＯＨ、−ＮＯ2、−ＣＦ3、−ＳＦ5、任意に置換されていてもよいシリル、または任意に置換されていてもよく１個以上のヘテロ原子を任意に含む、１〜４０個のＣ原子を有するカルビルまたはヒドロカルビルから選択される、同一または異なる基であり、そして任意で基Ｒ1およびＲ2は、それらが結合しているフルオレン部位と一緒にスピロ基を形成しており、
Ｘはハロゲンであり、
Ｒ0およびＲ00は、互いに独立して、水素、１個以上のヘテロ原子を任意に含む置換カルビル基またはヒドロカルビル基であり、
各ｇは、独立して０または１であり、そして、同一サブ単位におけるｇに対応するｈの各々は、０および１の他方であり、
ｍは、１以上の整数であり、
Ａｒ4およびＡｒ5は、互いに独立して、無置換であるかまたは置換されており、任意にインデノフルオレン基の７，８−位または８，９−位に縮合している単核または多核のアリールまたはヘテロアリールであり、
ａおよびｂは、互いに独立して０または１である。）
【請求項１１】
請求項１から１０の１項以上に記載のオリゴマーまたはポリマーであって、Ａｒ1またはＡｒ2が、１つ以上の同一または異なる式（４７）の基から選択されることを特徴とするオリゴマーまたはポリマー。
【化３】
2014527550.tif 000093
（式中、
Ｙは、Ｎ、Ｐ、Ｂ、Ｐ＝Ｏ、ＰＦ2、Ｐ＝Ｓ、Ａｓ、Ａｓ＝Ｏ、Ａｓ＝Ｓ、Ｓｂ、Ｓｂ＝ＯまたはＳｂ＝Ｓ、Ｓｉ−Ｒ1、Ｇｅ−Ｒ1であり、
Ｒ1は、請求項１０における式（６）と同じ意味を有し、
Ａｒ11は、同一または異なっていてもよく、異なる繰り返し単位にある場合、単結合、または任意に置換されていてもよい単核アリール基もしくは多核アリールを独立して意味し、
Ａｒ12は、同一または異なっていてもよく、異なる繰り返し単位にある場合、任意に置換されていてもよい単核アリール基または多核アリールを独立して意味し、
Ａｒ13は、同一または異なっていてもよく、異なる繰り返し単位にある場合、任意に置換されていてもよい単核または多核のアリール基を独立して意味し、このアリール基は、式ＩＩの異なる鎖残基を連結する架橋基によって任意に置換されていてもよく、
ｍは、１、２または３である。）
【請求項１２】
請求項１から１１の１項以上に記載のオリゴマーまたはポリマーであって、Ａｒ1またはＡｒ2が、１つ以上の同一または異なる式（１８）の基から選択されることを特徴とするオリゴマーまたはポリマー。
【化４】
2014527550.tif 000094
（式中、
Ｒ1およびＲ2は、互いに独立して、請求項１０において与えられた意味の１つを有し、
Ｘ1およびＸ2は、互いに独立して、−ＣＲ1＝ＣＲ1−、−Ｃ≡Ｃ−または−Ｎ−Ａｒ8−であり、
Ａｒ6-8は、複数出現する場合、相互に独立して、２〜４０個のＣ原子を有する二価の芳香族環系またはヘテロ芳香族環系であり、この環系は、請求項１０において定義した１つ以上の基Ｒ1により任意に置換されていてもよく、
ｇは、出現する毎に相互に独立して、０または１であり、
ｈは、出現する毎に相互に独立して、０、１または２である。）
【請求項１３】
請求項１から１２の１項以上に記載のオリゴマーまたはポリマーであって、Ａ1またはＡｒ2が、１つ以上の同一または異なる式（２４）の基から選択されることを特徴とするオリゴマーまたはポリマー。
【化５】
2014527550.tif 000095
（式中、Ａｒ6,7、Ｘ1,2、ｇおよびｈは、請求項１２の式（１８）において定義した通りであり、
Ｘは、出現する毎に相互に独立して、ＣＨ、ＣＲ1またはＮであり、
Ｚは、出現する毎に相互に独立して、単結合、ＣＲ5Ｒ6、ＣＲ5Ｒ6−ＣＲ5Ｒ6、ＣＲ5＝ＣＲ6、Ｏ、Ｓ、Ｎ−Ｒ5、Ｃ＝Ｏ、Ｒ1−Ｐ＝Ｏ、Ｏ＝Ｓ＝Ｏ、Ｓ＝Ｏ、Ｃ＝ＣＲ5Ｒ6またはＳｉＲ5Ｒ6であり、
Ｒ1,2は、互いに独立して、請求項１０の式（６）において与えられた意味を有し、
Ｒ5,6は、互いに独立して、Ｒ1の意味の１つを有し、
ｍは、出現する毎に相互に独立して、０、１、２または３であり、
ｎは、出現する毎に相互に独立して、０、１、２、３または４である。）
【請求項１４】
請求項１から１３の１項以上に記載のオリゴマーまたはポリマーであって、Ａｒ1またはＡｒ2が、１つ以上の同一または異なる式（９６）の基から選択されることを特徴とするオリゴマーまたはポリマー。
【化６】
2014527550.tif 000096
（式中、
Ａｒ16は、出現毎に相互に独立して、単環式または多環式のアリールまたはヘテロアリールであり、これは１つ以上の基Ｒ21により任意に置換されていてもよく、
Ａｒ17は、出現毎に相互に独立して、単環式または多環式のアリールまたはヘテロアリールであり、これは１つ以上の基Ｒ22により任意に置換されていてもよく、
Ａｒ18は、出現毎に相互に独立して、単環式または多環式のアリールまたはヘテロアリールであり、これは１つ以上の基Ｒ23により任意に置換されていてもよく、
Ａｒ19は、出現毎に相互に独立して、単環式または多環式のアリールまたはヘテロアリールであり、これは１つ以上の基Ｒ24により任意に置換されていてもよく、
Ｙ11は、複数出現する場合、相互に独立して、Ｈ、Ｆ、Ｃｌ、または任意に置換されていてもよく１個以上のヘテロ原子を任意に含む、１〜４０個のＣ原子を有するカルビルもしくはヒドロカルビルから選択され、そして、２つの基Ｙ11、または基Ｙ11と隣接基Ｒ21、Ｒ24、Ａｒ11もしくはＡｒ14とは一緒になって芳香族の単環式環系または多環式環系を任意に形成し、
Ｒ21-24は、複数出現する場合、相互に独立して、Ｈ、ハロゲン、−ＣＮ、−ＮＣ、−ＮＣＯ、−ＮＣＳ、−ＯＣＮ、−ＳＣＮ、−Ｃ（＝Ｏ）ＮＲ0Ｒ00、−Ｃ（＝Ｏ）Ｘ、−Ｃ（＝Ｏ）Ｒ0、−ＮＨ2、−ＮＲ0Ｒ00、−ＳＨ、−ＳＲ0、−ＳＯ3Ｈ、−ＳＯ2Ｒ0、−ＯＨ、−ＮＯ2、−ＣＦ3、−ＳＦ5、任意に置換されていてもよいシリル、または任意に置換されていてもよく１個以上のヘテロ原子を任意に含む、１〜４０個のＣ原子を有するカルビルまたはヘテロカルビを意味し、２つ以上の基Ｒ21-24は、一緒になって脂肪族または芳香族の単環式環系または多環式環系を任意に形成し、そしてＲ21、Ｒ22およびＲ23は、ポリマー中の共有結合を意味してもよく、
Ｘ、Ｒ0およびＲ00は、請求項１０において定義した通りであり、
ｉは、出現する毎に相互に独立して、１、２または３であり、
ｋは、出現する毎に相互に独立して、１、２または３であり、
ｏは、出現する毎に相互に独立して、０または１である。）
【請求項１５】
請求項１から１４の１項以上に記載のオリゴマーまたはポリマーであって、Ａｒ1またはＡｒ2が、１つ以上の同一または異なる式（１０８）の基から選択されることを特徴とするオリゴマーまたはポリマー。
【化７】
2014527550.tif 000097
（式中、Ｒ1およびＲ2は、請求項１０において定義した通りであり、Ａｒは、請求項１１において与えられたＡｒ11の意味の１つを有する。）
【請求項１６】
電子デバイスとしての、請求項１から１５の１項以上に記載のオリゴマーまたはポリマーの使用。
【請求項１７】
請求項１から１５の１項以上に記載のオリゴマーまたはポリマーを含む電子デバイス。
【請求項１８】
請求項１７に記載のエレクトロニクスであって、前記デバイスは、導電性ポリマー層および／または正孔輸送層を含み、有機化合物が、前記導電性ポリマーおよび／または正孔輸送層上に直接被覆されることを特徴とするエレクトロニクス。
【請求項１９】
請求項１７または１８に記載の電子デバイスであって、前記電子デバイスが、有機発光ダイオード（ＯＬＥＤ）、有機電界効果トランジスタ（ＯＦＥＴ）、薄膜トランジスタ（ＴＦＴ）、有機太陽電池（Ｏ−ＳＣ）、有機レーザーダイオード（Ｏ−レーザー）、有機集積回路（Ｏ−ＩＣ）、無線周波数識別（ＲＦＩＤ）タグ、光検出器、センサー、論理回路、メモリ素子、コンデンサー、電荷注入層、ショットキーダイオード、平坦化層、帯電防止フィルム、導電性基板または導電性パターン、光伝導体、電子写真用素子、有機発光トランジスタ（ＯＬＥＴ）、有機発光電気化学トランジスタ、有機プラズモン発光デバイス、または有機スピントロニクスデバイスであることを特徴とする電子デバイス。
【発明の詳細な説明】
【発明の概要】
【０００１】
本発明は、１つ以上のオプトエレクトロニクス機能性側鎖基を含有する新規化合物に関する。本発明はさらに、電子および電子光学デバイス、特に、有機発光デバイス（ＯＬＥＤ）におけるこれらの化合物の使用に関する。本発明はさらに、本発明の少なくとも１つの化合物を含有するＯＬＥＤに関する。
【０００２】
スペーサーを介して骨格に結合している、オプトエレクトロニクス機能性側鎖を含有する本発明の化合物を用いることにより、優れた溶解度を維持しつつも、良好な性能、例えば、長寿命、高（出力）効率および低駆動電圧を有するＯＬＥＤを実現することが可能である。
【０００３】
ＯＬＥＤは、次世代パネルディスプレイにおける潜在的用途のために多くの注目を集めている。一般に言えば、ＯＬＥＤに関して２種の材料クラスがある。
【０００４】
第１のクラスは、小分子（ＳＭＯＬＥＤ）からなり、この分子は、熱真空蒸着により通常堆積される。多層デバイス構造を堆積することができ、これにより、最適な総合的性能に向けて、個々の機能層、例えば正孔注入層（ＨＩＬ）、正孔輸送層（ＨＴＬ）、発光層（ＥＭＬ）、および電子輸送層（ＥＴＬ）に関して最適化を行うことができる。
【０００５】
第２のクラスは、溶液を処理して製造できるポリマー（ＰＬＥＤ）である。ＰＬＥＤの利点は、大面積パネルディスプレイが、印刷技術、例えばインクジェット印刷法を使用して作製され得る点である。ＳＭＯＬＥＤとは異なり、通常のＰＬＥＤデバイスは、単一活性層からなり、正孔輸送層、電子輸送層および発光層が一層中に一緒にされており、それ故に、活性層について非常に厳格さが要求される。過去数年間、著しい改善がなされたものの、ＰＬＥＤの性能、とりわけ寿命（特に、青色ＰＬＥＤについて）および駆動電圧に関すると、商業的な成功を収めるには、依然としてさらなる改善が必要とされる。単層ＰＬＥＤは、寿命が劣ることが多い。ＷＯ２００４／０８４２６０はＰＬＥＤを開示しており、この中で、正孔注入層（ＨＩＬ）と発光ポリマー（ＬＥＰ）との間の中間層により、従来の単層ＰＬＥＤに比べ、寿命が改善されることが報告されている。
【０００６】
また、中間層にあるＰＬＥＤ中のＥＭＬには、所望の発光、電子輸送、および良好な溶解度が必要とされている。十分な溶解度を得るために、該ポリマーは長くてフレキシブルな側鎖、通常アルキルまたはアルキルオキシにより一般に置換されている。こうした長い側鎖基は、溶解度、すなわち膜形成にしか有用ではない。膜形成後、上記の側鎖基はデバイスのオプトエレクトロニクス性能にはいかなる寄与も有していない。さらに、それらは、活性材料の体積を低下させる。これは、デバイスの性能、とりわけ寿命および駆動電圧に影響をもたらす。
【０００７】
共役ポリマーに関すると、重要な特性とは結合エネルギーであり、このエネルギーは、電子エネルギー準位の真空準位、とりわけ「最高被占有分子軌道」（ＨＯＭＯ）および「最低非占有分子軌道」（ＬＵＭＯ）に関して測定される。これらは、光電子放出、例えばＸＰＳ（Ｘ線光電子分光法）、およびＵＰＳ（紫外光電子分光法）により、または酸化および還元に関するサイクリックボルタンメトリー（以下、ＣＶと称する）により測定することができる。
【０００８】
絶対エネルギー準位は使用方法に依存し、また同一方法の評価（例えば、ＣＶ曲線に関する開始点およびピーク点）でさえも、異なる値を与えることがよく理解されている。したがって、合理的な比較のためには、同じ方法を利用することが重要である。
【０００９】
さらに最近、量子化学法、例えば、密度汎関数理論（これ以降、ＤＦＴと称する）またはオースティンモデル（Austin Model）１（これ以降、ＡＭ１と称する）は、分子軌道、特に被占有分子軌道を計算するのによく確立されている。また、とりわけ、ＨＯＭＯ（最高被占有分子軌道）準位は、この方法によりうまく推定ことができる。したがって、例えば「Ｇａｕｓｓｉａｎ  ０３Ｗ」（Ｇａｕｓｓｉａｎ，Ｉｎｃ．社）などの市販のソフトウェアにより与えられる、ＤＦＴまたはＡＭ１の助けにより、共役ポリマー中の異なる単位のＨＯＭＯ／ＬＵＭＯを計算することができる。
【００１０】
ＵＳ２００６／２１７５２７は、リン光性有機金属錯体（例えば、イリジウム、白金、オスミウム、ルビジウムなど）を有する側鎖を含んでいる、エレクトロルミネッセンス共役ポリマーについて記載しており、この錯体は、スペーサーを介して該ポリマーの骨格にさらに共有結合している。共役ポリマーは、電荷輸送単位を有する別の側鎖をさらに含んでいてもよい。
【００１１】
ＷＯ２００４／１１３４６８には、少なくとも１種のカルバゾール二量体を含むブレンドが記載されており、２つのカルバゾール分子がスペーサーを介して結合している。
【００１２】
ＷＯ２００６／１３７４３４は、フルオレン系の発光性ポリマーまたは電荷輸送性ポリマーであって、１個以上の窒素原子以外のヘテロ原子または２個以上の窒素原子を含む正孔注入兼輸送基、１個以上の窒素原子以外のヘテロ原子または２個以上の窒素原子を含む電子注入兼輸送基、および縮合芳香族炭化水素またはヘテロ環を含有する発光基からなる群から選択される少なくとも１つの機能性基を含む機能性側鎖を有しており、機能性基がフルオレンジイル基の飽和炭素原子に直接結合しているか、または−Ｒk−Ｘ−（式中、Ｒkはアルキレンを表し、Ｘは直接結合または連結基を表す）を介してフルオレンジイル基に結合していることを特徴とするポリマーを記載している。
【００１３】
ＷＯ２００６／１３７４３６には、二価のヘテロ環式基、５員環を含まない２価の縮合多環式炭化水素基、下記式により示される基または二価の芳香族アミン基を繰り返し単位として含む主鎖、ならびに正孔注入兼輸送基、電子注入基、輸送基および発光基からなる群から選択される少なくとも一つの機能性基を含む側鎖を有する発光性または電荷輸送性ポリマーが記載されている。このポリマー化合物は、機能性基が繰り返し単位中の飽和炭素原子に直接結合しているか、または−ＲJ−Ｘ−基（ＲJは、任意に置換されていてもよいアルキレン基を表し、Ｘは直接結合、酸素原子、硫黄原子、Ｃ＝Ｏ、Ｃ（＝Ｏ）−Ｏ、Ｓ＝Ｏ、ＳｉＲ8Ｒ9、ＮＲ10、ＢＲ11、ＰＲ12またはＰ（＝Ｏ）Ｒ13を表す）中のＸを介して繰り返し単位に結合していることを特徴とする。式中、環Ａおよび環Ｂは独立して、任意に置換されていてもよい芳香族炭化水素環を表し、環Ａにおける芳香族炭化水素環および環Ｂにおける芳香族炭化水素環は互いに異なる環構造を有しており、２つの結合手（bonding hand）はそれぞれ、環Ａおよび／または環Ｂ上に存在しており、ＲwおよびＲxは互いに独立して、水素原子または置換基を表し、ＲwとＲxは一緒になって環を形成してもよい。
【化１】
2014527550.tif 000002
【００１４】
Ｂａｏらは、Ｏｐｔｉｃａｌ  Ｍａｔｅｒｉａｌｓ  １９９９、１２、１７７において、酸素スペーサーを有してまたは有さずに、側鎖としてＰＰＶ系の骨格に結合しているオキサジアゾールを有するハイブリッド型発光性ポリマーを報告している。Ｗｕらは、Ｊ．Ｐｏｌｙｍｅｒ  Ｓｃｉ  Ｖｏｌ２００６、４４、６７６５において、様々な樹枝状オキサジアゾール（ＯＸＤ）ペンダントくさび（pendent wedge）を含有する一連のポリフルオレン−フェニレンが、ＯＸＤ官能基化１，４−ジブロモフェニレンと９，９−ジヘキシルフルオレン−２，７−ジボロン酸エステルとのＳｕｚｕｋｉ重縮合により合成されることを報告した。Ｗｕらは、Ｊ．Ｍａｔｅｒ．Ｃｈｅｍ．２００７、１７、１６７において報告している通り、青色発光性ポリフルオレンコポリマー（ＰＦ−ＴＰＡ−ＯＸＤ）の骨格中にバンドギャップが低い２，１，３−ベンンゾチアジアゾール（ＢＴ）部位を組み込むことにより、効率的な緑色発光性ポリマー（ＦＴＯ−ＢＴ５）を開発しており、該コポリマーは、正孔輸送性のトリフェニルアミン（ＴＰＡ）および電子輸送性のオキサジアゾール（ＯＸＤ）ペンダント基を含有する。機能性側鎖基とポリマー骨格との間に、スペーサーは使用されなかった。Ｙｏｕｎｇｅｕｐ  Ｊｉｎらは、Ｐｏｌｙｍｅｒ  ４６（２００５）１２１５８〜１２１６５において、オキサジアゾールおよびカルバゾール単位をペンダントとして含有する、ポリフルオレン系のエレクトロルミネッセンス共役ポリマーを報告した。機能性側鎖は、スペーサー−（ＣＨ2）6−により骨格上のフルオレン単位に結合する。
【００１５】
上で開示したポリマーはすべて、部分的に機能化された側鎖に焦点があてられているだけであり、絶縁基を大多数の側鎖として依然として使用しているか、または良好な溶解度を依然として維持しながら、絶縁部分を低減する効果的な方法の指摘はできていない。
【００１６】
スペーサーを介して骨格の任意の繰り返し単位に結合しているオプトエレクトロニクス機能性側鎖を有するポリマーを使用することにより、長寿命、低駆動電圧、および同時に優れた溶解度を有し、こうして良好な加工性を実現する、中間層を有するかまたは有さないＰＬＥＤを構築することができることが、驚くべきことに今や見出された。さらに、本発明によるその他の化合物、すなわち小分子およびオリゴマーも、性能の改善および良好な湿式加工性を示し、これらは、従来技術を鑑みても予期することができないものであることも見出された。
【００１７】
オプトエレクトロニクス機能性基は、芳香族系またはヘテロ芳香族系中の基を指し、該系は、１種以上の以下の特性、すなわち、正孔輸送、正孔ブロッキング、正孔注入、電子注入、電子輸送、電子ブロッキング、発光、励起子形成、励起子輸送、正孔捕捉、電子捕捉、励起子ブロッキング、一重項励起子増感剤（sensitizer）、または光吸収特性を有する。
【００１８】
「正孔注入特性」とは、正電圧の印加下で、アノードからの正孔（すなわち正電荷）を受け取ることができる材料またはユニットを指す。通常、前記材料またはユニットは、前記アノードの仕事関数よりも高いかまたは同等のＨＯＭＯを有する。
【００１９】
「正孔輸送特性」とは、正孔注入材料またはアノードから注入される正孔（すなわち、正電荷）を輸送することができる材料またはユニットを指す。
【００２０】
「電子注入特性」とは、負電圧の印加下で、カソードからの電子（すなわち負電荷）を受け取ることができる材料またはユニットを指す。通常、前記材料またはユニットは、前記カソードの仕事関数よりも低いかまたは同等のＬＵＭＯを有する。
【００２１】
「電子輸送特性」とは、電子注入材料またはカソードから注入される電子（すなわち、負電荷）を輸送することができる材料またはユニットを指す。
【００２２】
「励起子形成特性」は、正孔および電子が再結合して励起子を形成することができるか、または光励起により例えば１個の光子を吸収する（この場合、光吸収剤）ことにより励起子を形成することができる材料またはユニットを指す。
【００２３】
「発光特性」とは、他のユニットからのエネルギー移動により、あるいは励起子の電気的または光学的形成のどちらかによって、励起子エネルギーを受け取る際、放射崩壊を受けて発光する材料またはユニットを指す。
【００２４】
「正孔捕捉特性」とは、周囲マトリックスまたは骨格よりも高位（higher-lying）のＨＯＭＯを有しており、その結果、このユニットにおける正孔の滞留時間（dwelling time）が、他のユニットよりもずいぶん長い材料またはユニットを指す。
【００２５】
「電子捕捉特性」とは、周囲マトリックスまたは骨格よりも低位のＬＵＭＯを有しており、その結果、このユニットにおける電子の滞留時間が、他のユニットよりもずいぶん長い材料またはユニットを指す。
【００２６】
「電子ブロッキング特性」とは、多層構造中の電子輸送層またはコポリマー中の電子輸送領域に隣接して被覆されている場合、電子が通過するのを防止する材料またはユニットを指す。通常、それは、隣接する電子輸送ユニット中よりも高いＬＵＭＯを有する。
【００２７】
「正孔ブロッキング特性」とは、多層構造中の正孔輸送層またはコポリマー中の正孔輸送領域に隣接して被覆されている場合、正孔が通過するのを防止する材料またはユニットを指す。通常、それは、隣接する正孔輸送ユニット中よりも低いＨＯＭＯを有する。
【００２８】
「一重項励起子増感剤」とは、エネルギー移動、例えばフェルスター（Forster）移動により、三重項励起子を一重項エミッタの一重項励起子に移動することができる材料またはユニットを指す。それは、通常、Ｍ．Ａ．ＢａｌｄｏらＮａｔｕｒｅ  ２０００、４０３、７０５により報告されている通り、リン光エミッタである。
【００２９】
「励起子ブロッキング特性」とは、多層構造中の励起子形成層またはコポリマー中の励起子形成領域に隣接して被覆されている場合、励起子が通過するのを防止する材料またはユニットを指す。通常、それは、隣接する励起子形成ユニットよりもはるかに大きなエネルギーギャップを有する。
【００３０】
これ以降に称する「中間層」とは、ＯＬＥＤデバイスにおいて、正孔注入層（ＨＩＬ）と発光層（ＥＭＬ）との間、または電子注入層（ＥＩＬ）とＥＭＬとの間に位置している層であって、電子がＨＩＬに、または正孔がＥＩＬにそれぞれ流入するのを防止するよう意図されている層を意味する。ＨＩＬとＥＭＬの間で使用するための中間層は、通常、正孔輸送特性および電子ブロッキング特性を有する材料を含有すべきであり、ＥＩＬとＥＭＬとの間で使用するための中間層は、電子輸送特性および正孔ブロッキング特性を有する材料を含有すべきである。
【００３１】
用語「オリゴマー」とは、ポリマーとは対照的に、限られた数のモノマー単位、例えば、６つの繰り返し単位からなる化合物を指す。
【００３２】
用語「ポリマー」には、ホモポリマーおよびコポリマー、例えば、統計的コポリマー、交互コポリマーまたはブロックコポリマーが含まれる。
【００３３】
用語「共役ポリマーまたはオリゴマー」とは、その骨格（または主鎖）中に、ＳＰ2混成（または、任意にｓｐ混成）によるＣ原子を主に含有しているポリマーまたはオリゴマーを意味しており、これらの炭素は、また、ヘテロ原子により置き換えられていてもよい。最も単純な場合、これは、例えば交互Ｃ−Ｃ単結合および二重（または、三重）結合を有する骨格であるが、１，３−フェニレンなどの単位を有するポリマーも含まれる。「主に」とは、この関係では、共役の遮断をもたらし得る、天然（自然）由来の欠損を有するポリマーも、依然として、共役ポリマーまたは共役オリゴマーと見なされることを意味する。この意味において、骨格が、例えば、アリールアミン、アリールホスフィンおよび／またはある種のヘテロ環（すなわち、Ｎ、Ｏ、ＰまたはＳ原子を介した共役）、および／または金属有機錯体（すなわち、金属原子を介した共役）などの単位を含むポリマーあるいはオリゴマーも含まれる。
【００３４】
用語「スペーサー」とは、ポリマーまたはオリゴマーの骨格中に意図的に結びつけられて、通常、Ｐ１−Ａ−Ｐ２（Ｐ１およびＰ２は、共役領域である）の形態で共役を分断する、Ａという単位またはブロックを意味する。共役分断体（breaker）Ａにより、Ｐ１とＰ２とは、互いに電子的に分断されている、すなわち、それらは事実上２つの分子として見ることができる。分子軌道の観点から、Ｐ１（Ｐ２）からＡを介してＰ２（Ｐ１）まで、とりわけＨＯＭＯおよびＬＵＭＯ軌道に関すると、非局在化が存在していない。したがって、量子シミュレーションは、スペーサーを検討するための良好な手段であると考えられている。通常、スペーサーは、飽和した置換アルキル、アルキリデンまたはアルキルアルキレンアルキルシリル、シリル、アルキルオキシアルキルまたはアルキルチオアルキルから選択される。しかし、一部の芳香族系は、鎖中に大きな捻れ角を導入し、スペーサー（例えば、ビナフチルおよびその誘導体）と見なすことができる。
【００３５】
「骨格基」とは、特に明記しない限り、ポリマーまたはオリゴマー中に存在しているすべての基の中で最も高い含有量を、好ましくは２０％以上、非常に好ましくは３０％以上、特に４０％以上、最も好ましくは５０％以上の比で有する基（単数）／基（複数）を意味する。骨格基はまた、単独でまたは他の基と組み合わされて、電子輸送単位、正孔輸送単位、励起子形成単位、または発光性単位を形成することができる。例えば、２つの基が存在しており、それらの基の含有量がポリマー中に存在している他の基の含有量よりも明らかに高い場合、またはポリマー中に２つの基しか存在していない場合、これら両方の基が骨格基と見なされる。好ましくは、骨格基は、正孔輸送基または電子輸送基である。
【００３６】
本発明によるポリマーまたはオリゴマー中の用語「単位」とは、ポリマーまたはオリゴマー中の繰り返し単位を意味しており、単一のモノマー基からなっていてもよく、または２種以上のモノマー基により、形成されてもよい。例えば、発光単位は、エミッタ基Ａemおよび２つの骨格基Ｂにより形成されていてもよく、したがって、式Ｂ−Ａem−Ｂによって与えられる。特に明記されない限り、量子化学シミュレーションは、この式の単位について実施される。
【００３７】
出願人らは、有機材料のエネルギー準位を決定するために、非常に一貫した組合せ法を確立した。一式の材料（例えば、２０を超える様々な材料）のＨＯＭＯ／ＬＵＭＯ準位をＣＶにより測定し、また、ＡＭ１を使用するＧａｕｓｓｉａｎ  ０３Ｗによって、または、同一の補正関数、例えば、Ｂ３ＰＷ９１、および同じ基底関数、例えば６−３１Ｇ（ｄ）を含むＤＦＴにより計算する。次に、計算値を測定値により較正する。こうした較正係数をさらなる計算に使用する。ＤＦＴおよびＡＭ１により実施した計算値、ならびに測定値は、非常に相関性があることが分かった。これにより、シミュレーションによるエネルギー準位の推定および比較に関して信頼に足る根拠が与えられる。それを行う際、出願人らは、ビフェニルに等しいまたはそれよりも大きなほとんどの基に関すると、例えば、−Ｂ−Ａh−Ｂ−などの上記の３つの組（triad）に関するシミュレーションは、非常に信頼できる結果を与えることを見出した。
【００３８】
エネルギーギャップまたはバンドギャップの決定に関すると、異なる単位のＨＯＭＯなどのエネルギー準位は、同じ方法により測定または計算すべきである。本発明において使用する好ましい方法は、較正済みＤＦＴおよびＡＭ１法、ならびにＣＶ測定である。較正済みＡＭ１法は、大きな分子に関して特に好ましい。
【００３９】
共役ポリマーまたはオリゴマー全体のＨＯＭＯは、その異なる単位中の最も高いＨＯＭＯにより決定され、また、共役ポリマーまたはオリゴマー全体のＬＵＭＯは、その異なる単位中の最も低いＬＵＭＯにより決定されることを指摘すべきである。
【００４０】
本発明は、式（２）の単位を含む化合物に関する。
【化２】
2014527550.tif 000003
【００４１】
（式中、ｎは１以上であり、Ａは、Ｎ置換されていない、好ましくは１〜１２個のＣ原子を有する飽和または不飽和した置換アルキル、アルキルシリル、シリル、アルキルオキシアルキル、またはアルキルチオアルキルであるスペーサーであり、その置換パターンは、水素、ハロゲン（Ｆ、Ｃｌ、ＢｒまたはＩ）、アルキル、ヘテロアルキルまたはシクロアルキルであり、Ａｒ2は、正孔注入基、正孔輸送基、電子注入基、電子輸送基もしくは電子ブロッキング基、骨格またはホスト基、光子吸収性基、または発光基から選択される、オプトエレクトロニクス機能性基であるが、但し、Ａｒ2はオキシジアゾールまたはオキシジアゾール誘導体ではなく、かつＡｒ2はリン光性有機金属錯体ではなく、Ａｒ1は任意に置換されていてもよい単環式、二環式または多環式の芳香族基またはヘテロ芳香族基から選択されるが、但し、Ａｒ1はフルオレンまたは直鎖状オレフィン部位ではない。）
フレキシブルなスペーサーＡは、溶解度の向上、および、機能性基Ａｒ2と、Ａｒ1ポリマー（またはオリゴマー）骨格との間、または小分子の場合、別の機能性基との間の共役を分離する一助となる。
【００４２】
したがって、本発明によるＯＬＥＤデバイスでは、１つ以上の異なる機能層（例えば、正孔輸送層、電子輸送層および発光層）において、活性構成要素、主に共役部分の含有量をできる限り多くなるよう向上させる一方、該化合物の良好な溶解度を維持して、該化合物の溶液から層が被覆されるようにすることが望ましくかつ好ましい。言いかえると、隔離部分、主に長鎖アルキルまたはアルコキシ側鎖は、通常、共役ポリマーまたはオリゴマーの良好な溶解度を可能にするために使用されるが、そのポリマーまたはオリゴマーの溶解度を犠牲にすることなく低減すべきである。これは、隔離側鎖を式（３）の側鎖により少なくとも一部置き換えることによって実現することができる。
【化３】
2014527550.tif 000004
【００４３】
（式中、Ａは、Ｎ置換されておらず、好ましくは１〜１２個のＣ原子を有しており、飽和した置換アルキルもしくはアルキルシリル、またはシリル、アルキルオキシアルキル、あるいはアルキルチオアルキルであるスペーサーであって、好ましくはＡの主鎖に沿って少なくとも２つの隣接単結合を有している上記スペーサーであり、その置換パターンは、Ｈ、ハロゲン、ヘテロアルキル、アルキル、シクロアルキルとすることができ、また、Ａｒ2は、正孔注入基／輸送基／ブロッキング基、電子注入輸送基／ブロッキング基、骨格基、光子吸収性基、励起子形成基、一重項励起子増感剤、および発光基から選択されるオプトエレクトロニクス機能性基である。）
本発明のポリマーまたはオリゴマー中の単位は、ＢまたはＡx上に式（３）の少なくとも１つの側鎖基を有する式−Ｂ−Ａx−Ｂが好ましく、基Ｂは、相互に独立して、同一または異なる骨格基、好ましくは同一の骨格基を意味し、Ａxは、正孔輸送特性（Ａh）、正孔注入特性（Ａhi）、正孔捕捉特性（Ａhp）、正孔ブロッキング特性（Ａhb）、電子輸送特性（Ａe）、電子注入特性（Ａei）、電子ブロッキング特性（Ａeb）、励起子形成特性（Ａex）、励起子ブロッキング特性（Ａexb）、発光特性（Ａem）、一重項励起子増感剤（Ａss）を有する基から選択される基である。
【００４４】
こうして、本発明のポリマーまたはオリゴマーは、ＢまたはＡhまたはＡeまたはＡexまたはＡem上に、式（３）の少なくとも１つの側鎖を伴い、式−Ｂ−Ａh−Ｂ−の１つ以上の正孔輸送単位（Ａhは、正孔輸送特性を有する基である）、式−Ｂ−Ａe−Ｂ−の１つ以上の電子輸送単位（Ａeは、電子輸送特性を有する基である）、および式−Ｂ−Ａex−Ｂ−の１つ以上の励起子形成単位（Ａexは、励起子形成特性を有する基である）、式−Ｂ−Ａem−Ｂ−の１つ以上の発光単位（Ａemは、発光特性を有する基である）を含んでいるのが好ましい。
【００４５】
共役した電子輸送主鎖、および側鎖上に少なくとも１つのＥＴＭを含む、本発明のポリマーまたはオリゴマーが好ましい。さらに好ましくは、前記側鎖ＥＴＭは、主鎖のＬＵＭＯに対するその差が０．２ｅＶ未満であり、特に好ましくは０．１ｅＶ未満であり、非常に特に好ましくは０．０５ｅＶ未満であるＬＵＭＯを有する。ポリマーまたはオリゴマーは、一般式（４）または（５）を有するのが好ましく、Ａｒ2はＥＴＭであり、ｘは０．０１〜０．９の範囲、好ましくは０．１〜０．５の範囲、特に好ましくは０．１５〜０．４の範囲、非常に特に好ましくは０．１５〜０．３の範囲であり得る。この好ましい態様によるポリマーまたはオリゴマーは、有機電子デバイスにおける電子輸送材料として特に適切なものになり得る。
【００４６】
式（２）のオプトエレクトロニクス機能性側鎖基を含有する本発明による化合物は、好ましくは以下の形態にある。
【００４７】
１）オリゴマー
【化４】
2014527550.tif 000005
【００４８】
（式中、ｘ＋ｙ＝１．０であり、ｘ＞０およびｙ≧０であり、１＜ｍ≦６である）、
２）ポリマー
【化５】
2014527550.tif 000006
【００４９】
（式中、ｘ＋ｙ＝１．０であり、ｘ＞０およびｙ≧０であり、ｍ＞６である）。
【００５０】
ＡおよびＡｒ2が上記と同じ場合、Ａｒ3は、同一または異なっていてもよく、異なる繰り返し単位にある場合、任意に置換されていてもよい単核または多核のアリール基を独立して意味し、このアリール基は、式（４）または（５）の異なる鎖残基（chain residue）を連結する架橋基によって任意に置換されていてもよい。
【００５１】
通常、式（４）および（５）の任意の形態におけるｘは、１０体積％以上であり、非常に好ましくは２０体積％以上であり、最も好ましくは３０体積％以上である。
【００５２】
好ましくは、式（４）および（５）の任意の形態におけるｎは２以上であり、非常に好ましくはｎは１である。
【００５３】
式（４）のオリゴマーの分子量ＭWは、好ましくは１５００〜１００００ｇ／ｍｏｌである。
【００５４】
式（５）のポリマーの重量平均分子量ＭWは、好ましくは１０，０００〜９００，０００ｇ／ｍｏｌ、非常に好ましくは５０，０００〜５００，０００ｇ／ｍｏｌ、最も好ましくは２００，０００から４００，０００ｇ／ｍｏｌである。
【００５５】
式（４）および（５）の化合物に加えて、本化合物は樹状体とすることができ、それらの核中に式（３）の側鎖を含む。
【００５６】
好ましくは、単位Ａｒ1、Ａｒ2およびＡｒ3は、異なる繰り返し単位中にある場合、フェニレン、ビフェニレン、ナフタレン、アントラセン、フェナントレン、ジヒドロフェナントレン、フルオレン、ビフルオレン、スピロビフルオレン、フェニレン−ビニレン、カルバゾール、ピレン、ペリレン、９，１０−ジヒドロフェナントレン、チエノ［２，３ｂ］チオフェンまたはチエノ［３，２ｂ］チオフェン、ジチエノチオフェン、ジベンゾ−チオフェンなどの縮合チオフェン、フェナントロリン、ｔｒａｎｓ−インデノフルオレン、ｃｉｓ−インデノフルオレン、ジベンゾ−インデノフルオレン、インデノナフタレン、トリアリールアミン、ビナフチレン、ベンゼンフルオレン、ベンズアントレン、またはそれらの誘導体から選択される上で定義した基ＡxおよびＢから独立して選択される。
【００５７】
好ましい骨格基Ｂは、式（６）（ｃｉｓ−またはｔｒａｎｓ−インデノフルオレン誘導体）のものである。
【化６】
2014527550.tif 000007
【００５８】
（式中、
Ｄ、ＥおよびＥ’は、互いに独立しており、複数出現する場合、相互に独立して、−ＣＲ1Ｒ2−、−ＮＲ1−、−ＰＲ1−、−Ｏ−、−Ｓ−、ＳＯ、−ＳＯ2−、−ＣＯ−、−ＣＳ−、−ＣＳｅ−、−Ｐ（＝Ｏ）Ｒ1−、−Ｐ（＝Ｓ）Ｒ1−および−ＳｉＲ1Ｒ2−から好ましくは選択される二価の基であり、
Ｒ1およびＲ2は、互い独立して、Ｈ、ハロゲン、−ＣＮ、−ＮＣ、−ＮＣＯ、−ＮＣＳ、−ＯＣＮ、−ＳＣＮ、−Ｃ（＝Ｏ）ＮＲ0Ｒ00、−Ｃ（＝Ｏ）Ｘ、−Ｃ（＝Ｏ）Ｒ0、−ＮＨ2、−ＮＲ0Ｒ00、−ＳＨ、−ＳＲ0、−ＳＯ3Ｈ、−ＳＯ2Ｒ0、−ＯＨ、−ＮＯ2、−ＣＦ3、−ＳＦ5、任意に置換されていてもよいシリル、または任意に置換されていてもよく１個以上のヘテロ原子を任意に含有している、１〜４０個のＣ原子を有するカルビルもしくはヒドロカルビルから選択される、同一または異なる基であり、そして、任意で、基Ｒ1およびＲ2は、それらが結合しているフルオレン部位と一緒にスピロ基を形成しており、
Ｘは、ハロゲンであり、
Ｒ0およびＲ00は、互いに独立して、Ｈ、または１個以上のヘテロ原子を任意に含有している任意に置換されていてもよいカルビル基またはヒドロカルビル基であり、
各ｇは、独立して０または１であり、また、同一サブ単位における相当するｈは各々、０または１の他方であり、
ｍは、≧１の整数であり、
Ａｒ4およびＡｒ5は、互いに独立して、任意に置換されていてもよく、インデノフルオレン基の７，８−位または８，９−位に任意に縮合している単核または多核のアリールまたはヘテロアリールであり、
ａおよびｂは、互いに独立して０または１である。）
基Ｒ1およびＲ2が、それらが結合しているフルオレン基と一緒にスピロ基を形成する場合、スピロビフルオレンが好ましい。
【００５９】
式（６）では、用語「サブ単位」とは、基
【化７】
2014527550.tif 000008
【００６０】
を意味する。
【００６１】
したがって、ｇが１でありｈが０である式（６）中のサブ単位は構造（７）であり、ｇが０でありｈが１であるサブ単位は構造（８）である。
【化８】
2014527550.tif 000009
【００６２】
式（６）の基は、以下の式（９）から（１３）から選択されるのが好ましい。
【化９】
2014527550.tif 000010
【００６３】
（式中、Ｒ1は式（６）において定義した通りであり、ｒは０、１、２、３または４であり、Ｒは、Ｒ1の意味の１つを有する。）
Ｒは、好ましくはＦ、Ｃｌ、Ｂｒ、Ｉ、−ＣＮ、−ＮＯ2、−ＮＣＯ、−ＮＣＳ、−ＯＣＮ、−ＳＣＮ、−Ｃ（＝Ｏ）ＮＲ0Ｒ00、−Ｃ（＝Ｏ）Ｘ、−Ｃ（＝Ｏ）Ｒ0、−ＮＲ0Ｒ00、任意に置換されていてもよいシリル、４〜４０個、好ましくは６〜２０個のＣ原子を有するアリールまたはヘテロアリール、または１〜２０個、好ましくは１〜１２個のＣ原子を有する直鎖状、分枝もしくは環式アルキル、アルコキシ、アルキルカルボニル、アルコキシカルボニル、アルキルカルボニルオキシもしくはアルコキシカルボニルオキシであり、１個以上のＨ原子がＦまたはＣｌにより任意に置き換えられていてもよく、Ｒ0、Ｒ00およびＸは、式（６）中において上で定義されている通りである。
【００６４】
式（６）の好ましい基は、以下の式（１４）から（１７）から選択される。
【化１０】
2014527550.tif 000011
【００６５】
（式中、
Ｌは、Ｈ、ハロゲン、あるいは任意にフッ素化された、直鎖状または分枝の、１〜１２個のＣ原子を有するアルキルまたはアルコキシであり、好ましくはＨ、Ｆ、メチル、ｉ−プロピル、ｔ−ブチル、ｎ−ペントキシまたはトリフルオロメチルであり、
Ｌ’は、任意にフッ素化された、直鎖状または分枝の、１〜１２個のＣ原子を有するアルキルまたはアルコキシであり、好ましくはｎ−オクチルまたはｎ−オクチルオキシである。）
式（６）の基はまた、低いＬＵＭＯを有する他の基と一緒に使用される場合、電子輸送基Ａeとしても適しており、とりわけ式（９）の基が好ましく、式（１５）の基が非常に好ましい。
【００６６】
さらに好ましい骨格基Ｂは、例えばＷＯ２００５／１０４２６４Ａ１中において開示されている、式（１８）（フェナントレン誘導体）のものである。
【化１１】
2014527550.tif 000012
【００６７】
（式中、
Ｒ1およびＲ2は、互いに独立して、式（６）において与えられた意味の１つを有し、
Ｘ1およびＸ2は、互いに独立して、−ＣＲ1＝ＣＲ1、−Ｃ≡Ｃ−または−Ｎ−Ａｒ8−であり、
Ａｒ6-8は、複数出現する場合、相互に独立して、２〜４０個のＣ原子を有する二価の芳香族環系またはヘテロ芳香族環系であり、この環系は、式（６）において定義した１つ以上の基Ｒ1により任意に置換されていてもよく、
ｇは、出現する毎に相互に独立して、０または１であり、
ｈは、出現する毎に相互に独立して、０、１または２である。）
式（１８）の基は、以下の式（１９）および（２０）から選択されるのが好ましい。
【化１２】
2014527550.tif 000013
【００６８】
（式中、Ｒ1およびＲ2は、式（６）について上で定義した通りであり、好ましくは１〜１２個のＣ原子を有するアルキルまたはアルコキシであり、５〜１２個のＣ原子を有する、任意に置換されていてもよいアリールまたはヘテロアリールである。）
さらに好ましい骨格基Ｂは、式（２１）（ジヒドロフェナントレン誘導体）のものである。
【化１３】
2014527550.tif 000014
【００６９】
（式中、Ｒ1およびＲ2は、式（６）において定義した通りであり、Ｒ3およびＲ4は、互いに独立して、Ｒ1およびＲ2の意味の１つを有しており、Ａｒ6,7、Ｘ1,2、ｇおよびｈは、式（１８）において定義した通りである）
式（２１）の基は、以下の式（２２）および（２３）から選択されるのが好ましい。
【化１４】
2014527550.tif 000015
【００７０】
（式中、Ｒ1からＲ4は、式（２１）において上で定義した通りである。）
式（２３）の基はまた、発光基Ａemとしても適切である。
【００７１】
さらに好ましい骨格基Ｂは、例えばＷＯ２００３／０２０７９０Ａ１に開示されている、式（２４）（スピロ−ビ−フルオレン誘導体）のものである。
【化１５】
2014527550.tif 000016
【００７２】
（式中、Ａｒ6、7、Ｘ1、2、ｇおよびｈは、式（１８）において定義した通りであり、
Ｘは、出現する毎に相互に独立して、ＣＨ、ＣＲ1またはＮであり、
Ｚは、出現する毎に相互に独立して、単結合、ＣＲ5Ｒ6、ＣＲ5Ｒ6−ＣＲ5Ｒ6、ＣＲ5＝ＣＲ6、Ｏ、Ｓ、Ｎ−Ｒ5、Ｃ＝Ｏ、Ｃ＝ＣＲ5Ｒ6またはＳｉＲ5Ｒ6であり、
Ｒ1、2は、互いに独立して、式（６）において与えられた意味を有し、
Ｒ5、6は、互いに独立して、Ｒ1に関する意味の１つを有し、
ｍは、出現する毎に相互に独立して、０、１、２または３であり、好ましくは０、１または２であり、非常に好ましくは０または１であり、
ｎは、出現する毎に相互に独立して、０、１、２、３または４であり、好ましくは０、１または２であり、非常に好ましくは１または２である。）
式（２４）の基は、以下の式（２５）および（２６）から選択されるのが好ましい。
【化１６】
2014527550.tif 000017
【００７３】
（式中、Ｒは、互いに独立して、式（６）において定義したＲ1に関する意味の１つを有し、ｒは式（２４）において定義した通りであり、Ａｒは、Ａｒ6の意味の１つを有し、式（１４）から（１７）において上で定義した１つ以上の基Ｌにより任意に置換されていてもよい１，４−フェニレンが好ましい。）
式（２４）の特に好ましい基は、以下の式（２７）および（２８）から選択される。
【化１７】
2014527550.tif 000018
【００７４】
（式中、ｒおよびＬは、式（１４）から（１７）に関して上で定義した通りであり、Ｌ”は互いに独立して、Ｈ、１〜２０個のＣ原子を有する直鎖状、分枝もしくは環式アルキルまたはアルコキシ、あるいは５〜３０個のＣ原子を有する任意に置換されていてもよいアリール、あるいは−Ｎ（Ａｒ9）2であり、Ａｒ9は式（１８）に関して上で定義したＡｒ6の意味の１つを有する。）
Ｌ”が−Ｎ（Ａｒ9）2である、式（２７）の基もまた、正孔輸送基Ａhとして適している。
【００７５】
式（２７）および（２８）の基もまた、発光基Ａemとして適切である。
【００７６】
さらに好ましい骨格基Ｂは、以下の式から選択されるものである。
【００７７】
−例えば、ＷＯ２００６／０６３８５２Ａ１において開示されている、式（２９）のビナフチル基
【化１８】
2014527550.tif 000019
【００７８】
（式中、Ｒ、Ａｒ6、Ａｒ7、Ｘ1、Ｘ2、ｎ、ｇおよびｈは、式（２４）において上で定義した通りであり、ｔは０または１である）。
【００７９】
−例えば、ＷＯ２００５／０５６６３３Ａ１、ＥＰ１３４４７８８Ａ１およびＷＯ２００７／０４３４９５Ａ１において開示されている、式（３０）および（３１）の基
【化１９】
2014527550.tif 000020
【００８０】
（式中、環Ａ、環Ｂ、環Ｃおよび環Ｄは、互いに独立して、任意に置換されていてもよい芳香族炭化水素環を表し、Ｘは、−Ｃ（Ｒ1Ｒ2）−、−Ｏ−、−Ｓ−、−Ｓ（＝Ｏ）−、−Ｓ（＝Ｏ）2−、−Ｓｉ（Ｒ1Ｒ2）−、−Ｂ（Ｒ1）−、（Ｒ1）−、−Ｐ（＝Ｏ）（Ｒ1）−、−Ｏ−Ｃ（Ｒ1Ｒ2）−、または−Ｎ＝Ｃ（Ｒ1）−を表す。Ｘが、−Ｃ（Ｒ1Ｒ2）2である場合、環Ａおよび環Ｂの少なくとも１つ、または環Ｃおよび環Ｄの少なくとも１つは、複数のベンゼン環が縮合することにより得られる芳香族炭化水素環であり、Ｒ1およびＲ2は、式（６）において与えられた意味の１つを有しており、かつ一緒になって環系を形成してもよい。環Ａ、環Ｂ、環Ｃおよび環Ｄは、アルキル基、アルコキシ基、アルキルチオ基、アリール基、アリールオキシ基、アリールチオ基、アリールアルキル基、アリールアルコキシ基、アリールアルキルチオ基、アリールアルケニル基、アリールアルキニル基、アミノ基、置換アミノ基、シリル基、置換シリル基、ハロゲン原子、アシル基、アシルオキシ基、およびイミノ基からなる群から選択される置換基を有してもよい）。
【００８１】
式（３０）の好ましい基は、以下の式（３２）および（３３）から選択される。
【化２０】
2014527550.tif 000021
【００８２】
（式中、Ｒ1およびＲ2は、式（６）において上で定義した通りである。）
−例えば、ＷＯ２００５／０３３１７４Ａ１において開示されている、以下の式（３４）および式（３５）の基
【化２１】
2014527550.tif 000022
【００８３】
（式中、
Ａｒ9およびＡｒ10は、互いに独立して、三価の芳香族炭化水素基または三価のヘテロ環式基を意味し、
Ｘ3およびＸ4は、互いに独立して、Ｏ、Ｓ、Ｃ（＝Ｏ）、Ｓ（＝Ｏ）、ＳＯ2、Ｃ（Ｒ1）（Ｒ2）、Ｓｉ（Ｒ1）（Ｒ2）、Ｎ（Ｒ1）、Ｂ（Ｒ1）、Ｐ（Ｒ1）またはＰ（＝Ｏ）（Ｒ1）を意味し、
Ｘ5およびＸ6は、互いに独立して、Ｎ、Ｂ、Ｐ、Ｃ（Ｒ1）またはＳｉ（Ｒ1）を意味し、
Ｒ1、2は、式（６）において上で定義した通りであり、
また、式中、
Ｘ3およびＡｒ10は、Ａｒ10の芳香族環中の隣接炭素原子に結合しており、
Ｘ4およびＡｒ9は、Ａｒ10の芳香族環中の隣接炭素原子に結合しており、
Ｘ5およびＡｒ10は、Ａｒ9の芳香族環中の隣接原子に結合しており、
Ｘ6およびＡｒ9は、Ａｒ10の芳香族環中の隣接原子に結合している）。
【００８４】
式（３４）の基は、以下の式（３６）であることが好ましい。
【化２２】
2014527550.tif 000023
【００８５】
（式中、Ｒ1およびＲ2は、式（６）において上で定義した通りである）
−例えば、ＷＯ２００３／０９９９０１Ａ１において開示されている、式（３７）の基
【化２３】
2014527550.tif 000024
【００８６】
（式中、
Ａｒ’およびＡｒ”は、芳香族炭化水素基またはヘテロ環式基を意味し、
Ｘ7およびＸ8の一方は、Ｃ（＝Ｏ）またはＣ（Ｒ1）（Ｒ2）を意味し、他方は、Ｏ、Ｓ、Ｃ（＝Ｏ）、Ｓ（＝Ｏ）、ＳＯ2、Ｃ（Ｒ1）（Ｒ2）、Ｓｉ（Ｒ1）（Ｒ2）、Ｎ（Ｒ1）、Ｂ（Ｒ1）、Ｐ（Ｒ1）またはＰ（＝Ｏ）（Ｒ1）を意味し、
Ｑは、Ｘ9、Ｘ9−Ｘ10またはＸ11＝Ｘ12であり、
Ｘ9およびＸ10は、互いに独立して、Ｏ、Ｓ、Ｃ（＝Ｏ）、Ｓ（＝Ｏ）、ＳＯ2、Ｃ（Ｒ1）（Ｒ2）、Ｓｉ（Ｒ1）（Ｒ2）、Ｎ（Ｒ1）、Ｂ（Ｒ1）、Ｐ（Ｒ1）またはＰ（＝Ｏ）（Ｒ1）を意味し、
Ｘ11およびＸ12は、互いに独立して、Ｎ、Ｂ、Ｐ、Ｃ（Ｒ1）またはＳｉ（Ｒ1）を意味し、
Ｚは、−ＣＲ1＝ＣＲ2−または−Ｃ≡Ｃ−を意味し、
ｚは、０または１であり、
Ｒ1、2は、式（６）において上で定義した通りである）。
【００８７】
式（３７）の基は、以下の式（３８）および（３９）から選択されるのが好ましい。
【化２４】
2014527550.tif 000025
【００８８】
−例えば、ＷＯ２００６／０５２４５７Ａ２およびＷＯ２００６／１１８３４５Ａ１において開示されている、式（４０）の基
【化２５】
2014527550.tif 000026
【００８９】
（式中、
Ｒ11〜Ｒ18は、互いに独立して、Ｈ、ハロゲン、アルキル、置換アルキル、アリール、置換アリール、ヘテロアリール、置換ヘテロアリール、−ＣＮ、−ＣＨＯ、−ＣＯＲ20、−ＣＲ20＝ＮＲ19、−ＯＲ20、−ＳＲ20、−ＳＯ2Ｒ20、−ＰＯＲ20Ｒ19、−ＰＯ3Ｒ20、−ＯＣＯＲ20、−ＣＯ2Ｒ20、−ＮＲ20Ｒ19、Ｎ＝ＣＲ20Ｒ19、ＮＲ20ＣＯＲ19および−ＣＯＮＲ20Ｒ19からなる群から選択される、同一または異なる基であり、Ｒ11-18のいずれも、ポリマー中の隣接している繰り返し単位と一緒に環系を任意に形成しており、そしてＲ17およびＲ18は、任意で一緒に環系を形成し、
Ｒ19およびＲ20は、互いに独立して、Ｈ、アルキル、置換アルキル、アリール、置換アリール、ヘテロアリール、および置換ヘテロアリールからなる群から選択され、隣接しているＲ19、20の基は任意で一緒に環系を形成し、
また、式中、
ａ）Ｒ17は、Ｒ16と共に環系を形成するか、
ｂ）Ｒ17は、Ｒ16と共に環系を形成し、かつＲ18はＲ11と一緒に環系を形成するかのいずれかであり、
この場合、上記２つの環系は、２個以上の原子を任意に共有する）。
【００９０】
式（４０）の基は、以下の式（４１）が好ましい。
【化２６】
2014527550.tif 000027
【００９１】
（式中、Ｒ1およびＲ2は、式（６）において上で定義した通りである。）
−例えば、ＤＥ１０２００６００３７１０．３において開示されている、式（４２）の基
【化２７】
2014527550.tif 000028
【００９２】
（式中、
Ｍ0は、複数出現する場合、相互に独立して、２〜４０個のＣ原子を有する芳香族環系、ヘテロ芳香族環系または非芳香族環系であり、この環系は、無置換であるか、または１つ以上の同一もしくは異なる基Ｒ1により置換されており、
Ｋ1、2およびＹは、複数出現する場合、相互に独立して、Ｍと一緒に環系を形成する架橋基であって、Ｂ（Ｒ1）、Ｃ（Ｒ1）2、Ｓｉ（Ｒ1）2、Ｃ＝Ｏ、Ｃ＝Ｓ、Ｃ＝Ｓｅ、Ｃ＝Ｔｅ、Ｃ＝ＮＲ1、Ｃ＝Ｃ（Ｒ1）2、Ｏ、Ｓ、Ｓ＝Ｏ、ＳＯ2、Ｓ（Ｒ1）2、Ｎ（Ｒ1）、Ｐ（Ｒ1）、Ｐ（＝Ｏ）Ｒ1、Ｐ（＝Ｓ）Ｒ1、Ｃ≡Ｃもしくはこれらの基の組合せ、または１つ、２つ、３つもしくは４つから選択される、上記架橋基であり、
Ｊは、ポリマーへの連結基であり、そして置換もしくは無置換のＣ−Ｃ二重結合または三重結合、２〜４０個のＣ原子を有する置換芳香族環系もしくはヘテロ芳香族環系または非芳香族環式環系であってもよく、この環系は、無置換であるか、または１つ以上の同一または異なる基Ｒ1により置換されており、
Ｒ1は、式（６）において上で定義した通りであり、
ｘ、ｙ、ｐは、複数出現する場合、相互に独立して、０または１であるが、但し、ｘおよびｙの少なくとも１つは１であり、
ｑは、≧１の整数である）。
【００９３】
式（４２）の基は、以下の式（４３）および（４４）から選択されるのが好ましい。
【化２８】
2014527550.tif 000029
【００９４】
（式中、Ｒ1は、式（６）において上で定義した通りである。）
さらに適切で好ましい骨格基は、例えばＷＯ２００６／１１４３６４Ａ１およびＥＰ１３４５４７７Ａ２において開示されている、以下の式（４５）および（４６）から選択されるものである
【化２９】
2014527550.tif 000030
【００９５】
（式中、Ｒ3およびＲ31-36は、互いに独立して、Ｈ、アルキル、アリールオキシ、芳香族残部（rest）、縮合芳香族環系、ヘテロ芳香族残部、−ＣＨ＝ＣＨ（Ｅ）−または（Ｚ）−ＣＨ＝ＣＨ−Ｃ6Ｈ5、アクリロイル、メタクリロイル、メチルスチリル、−Ｏ−ＣＨ＝ＣＨ2、またはグリシジル、
【化３０】
2014527550.tif 000031
【００９６】
から選択される同一または異なる基であり、Ｙは、アクリロイル、メタクリロイル、オルト−もしくはパラ−メチルスチリル、−Ｏ−ＣＨ＝ＣＨ2、またはグリシジルを表し、
ａは、０、１、２または３であり、Ｒ1およびＲ2は、式（６）において定義した通りである）。
【００９７】
好ましい正孔輸送基Ａhは、式（４７）（トリアリールアミン誘導体）のものである。
【化３１】
2014527550.tif 000032
【００９８】
（式中、
Ｙは、Ｎ、Ｐ、Ｐ＝Ｏ、ＰＦ2、Ｐ＝Ｓ、Ａｓ、Ａｓ＝Ｏ、Ａｓ＝Ｓ、Ｓｂ、Ｓｂ＝ＯまたはＳｂ＝Ｓであり、好ましくはＮであり、
Ａｒ11は、同一または異なっていてもよく、異なる繰り返し単位にある場合、単結合、または任意に置換されていてもよい単核アリール基もしくは多核アリール基を独立して意味し、
Ａｒ12は、同一または異なっていてもよく、異なる繰り返し単位にある場合、任意に置換されていてもよい単核アリール基または多核アリール基を独立して意味し、
Ａｒ13は、同一または異なっていてもよく、異なる繰り返し単位にある場合、任意に置換されていてもよい単核アリール基または多核アリール基を独立して意味し、
ｍは、１、２または３である。）
式（４７）の基は、以下の式（４８）から（５０）から選択されるのが好ましい。
【化３２】
2014527550.tif 000033
【００９９】
（式中、Ｒは、式（６）において定義した通りであり、ｒは、式（２５）と同様であり、ｓは、０、１、２、３、４または５である。）
式（４７）の特に好ましい基は、以下の式（５１）から（５９）から選択される。
【化３３−１】
2014527550.tif 000034
【０１００】
【化３３−２】
2014527550.tif 000035
【０１０１】
（式中、Ｌは、式（１５）から（１７）において上で定義した通りである。）
非常に好ましい正孔輸送基Ａhは、式（４８）のものである。
【０１０２】
式（３）の基は、励起子形成基Ａexとしても適切であり、とりわけ式（４９）のものが好ましい。
【０１０３】
さらに好ましい正孔輸送基Ａhは、式（６０）のものである。
【化３４】
2014527550.tif 000036
【０１０４】
（式中、
Ｔ1およびＴ2は、互いに独立して、チオフェン、セレノフェン、チエノ［２，３ｂ］チオフェン、チエノ［３，２ｂ］チオフェン、ジチエノチオフェンおよびピロールから選択され、これらのすべてがＲにより任意に置換されていてもよく、
Ｒ5は、出現毎に相互に独立して、Ｈとは異なる式（６）におけるＲ1の意味の１つを有し、
Ａｒ14およびＡｒ15は、互いに独立して、単核または多核のアリールまたはヘテロアリールであり、これらは、任意に置換されていてもよく、隣接しているチオフェン基またはセレノフェン基の一方、または両方の２，３−位で任意に縮合しており、
ｃおよびｅは、互いに独立して、０、１、２、３または４であり、１＜ｃ＋ｅ≦６であり、
ｄおよびｆは、互いに独立して０、１、２、３または４である。）
基Ｔ1およびＴ2は、チオフェン−２，５−ジイル（式（６１））、セレノフェン−２，５−ジイル（式（６２））、チエノ［３，２ｂ］チオフェン−２，５−ジイル（式（６３））、チエノ［２，３ｂ］チオフェン−２，５−ジイル（式（６４））、ジチエノチオフェン−２，６−ジイル（式（６５））、およびピロール−２，５−ジイル（式（６６））から好ましくは選択される。
【化３５】
2014527550.tif 000037
【０１０５】
（式中、Ｒ0とＲ5の両方が、式（６）と同様に定義される。）
式（６０）の基は、以下の式（６７）から（８４）から選択されるのが好ましい。
【化３６−１】
2014527550.tif 000038
【０１０６】
【化３６−２】
2014527550.tif 000039
【０１０７】
【化３６−３】
2014527550.tif 000040
【０１０８】
（式中、Ｙ’はＣＨまたはＮであり、Ｘ’はＳまたはＳｅであり、Ｒ0は式（６）と同様に定義され、Ｒは式（１２）と同様に定義され、ｓは、０、１、２または３であり、ｒは、０、１、２、３または４であり、ｔは、０、１または２であり、Ｒ’、Ｒ”、Ｒ’”、Ｒ””は、互いに独立して、式（６）において定義したＲ1の意味の１つを有する。）
式（６０）の特に好ましい基は、以下の式（８５）から（９５）から選択される。
【化３７−１】
2014527550.tif 000041
【０１０９】
【化３７−２】
2014527550.tif 000042
【０１１０】
（式中、チオフェン基、チエノチオフェン基およびフェニル基はまた、上で定義した１つ以上の基Ｒ’により置換されていてもよく、Ｒ0は式（６）において上で定義した通りであり、Ｃ1-8アルキルが好ましく、メチルが非常に好ましい。）
上で開示した、また以下に開示される式（６）から式（６０）の基に加えて、式（４）および（５）のポリマーまたはオリゴマーは、正孔輸送特性を有する基から好ましくは選択される、１つ以上のさらなる基を含んでもよい。適切な正孔輸送基Ａhには、非限定的に、ベンジジン、トリアリールホスフィン、フェノチアジン、フェノキサジン、ジヒドロフェナジン、チアントレン、ジベンゾ−ｐ−ジオキシン（dioxine）、フェノキサチイン、カルバゾール、アズレン、ピロールおよびフラン誘導体、または、さらに高いＨＯＭＯを好ましくは有するＯ、Ｓ、もしくはＮ含有ヘテロ環が含まれる。ポリマー中の前記さらなる基の量は、好ましくは１〜１５ｍｏｌ％である。
【０１１１】
さらに、ポリマーおよび／またはオリゴマーは、それらが正孔輸送材料の代わりに正孔捕捉体（trap）として作用する濃度において、式（４７）の１つ以上の単位を励起子形成単位として含んでもよい。典型的な濃度は、０．０１〜１５ｍｏｌ％であり、非常に好ましくは０．１〜１０ｍｏｌであり、最も好ましくは１〜５ｍｏｌ％である。
【０１１２】
さらに好ましい発光基Ａemは、以下の式から選択されるものである。
【０１１３】
−例えば、ＤＥ１０  ２００５  ０６０４７３において開示されている、式（９６）のビニルトリアリールアミン
【化３８】
2014527550.tif 000043
【０１１４】
（式中、
Ａｒ16は、出現毎に相互に独立して、単環式もしくは多環式のアリールまたはヘテロアリールであり、これは１つ以上の基Ｒ21により任意に置換されていてもよく、
Ａｒ17は、出現毎に相互に独立して、単環式もしくは多環式のアリールまたはヘテロアリールであり、これは１つ以上の基Ｒ22により任意に置換されていてもよく、
Ａｒ18は、出現毎に相互に独立して、単環式もしくは多環式のアリールまたはヘテロアリールであり、これは１つ以上の基Ｒ23により任意に置換されていてもよく、
Ａｒ19は、出現毎に相互に独立して、単環式もしくは多環式のアリールまたはヘテロアリールであり、これは１つ以上の基Ｒ24により任意に置換されていてもよく、
Ｙ11は、複数出現する場合、相互に独立して、Ｈ、Ｆ、Ｃｌ、または任意に置換されていてもよく１個以上のヘテロ原子を任意に含む、１〜４０個のＣ原子を有するカルビルもしくはヒドロカルビルから選択され、そして２つの基Ｙ11、または基Ｙ11と隣接基Ｒ21、Ｒ24、Ａｒ16もしくはＡｒ19とは一緒に芳香族の単環式環系または多環式環系を任意に形成し、
Ｒ21-24は、Ｈ、ハロゲン、−ＣＮ、−ＮＣ、−ＮＣＯ、−ＮＣＳ、−ＯＣＮ、−ＳＣＮ、−Ｃ（＝Ｏ）ＮＲ0Ｒ00、−Ｃ（＝Ｏ）Ｘ0、−Ｃ（＝Ｏ）Ｒ0、−ＮＨ2、−ＮＲ0Ｒ00、−ＳＨ、−ＳＲ0、−ＳＯ3Ｈ、−ＳＯ2Ｒ0、−ＯＨ、−ＮＯ2、−ＣＦ3、−ＳＦ5、任意に置換されていてもよいシリル、または任意に置換されていてもよく１個以上のヘテロ原子を任意に含む、１〜４０個のＣ原子を有するカルビルもしくはヒドロカルビルから選択される、互いに独立して同一または異なる基であり、２つ以上の基Ｒ21-24は一緒に脂肪族もしくは芳香族の単環式環系または多環式環系を任意に形成し、Ｒ21、Ｒ22およびＲ23はまた、ポリマー中の共有結合も意味してもよく、
Ｘ、Ｒ0およびＲ00は、式（６）において定義した通りであり、
ｉは、出現する毎に相互に独立して、１、２または３であり、
ｋは、出現する毎に相互に独立して、１、２または３であり、
ｏは、出現する毎に相互に独立して、０または１である）。
【０１１５】
式（９６）の基は、以下の式（９７）から（１０７）から選択されるのが好ましい。
【化３９−１】
2014527550.tif 000044
【０１１６】
【化３９−２】
2014527550.tif 000045
【０１１７】
【化３９−３】
2014527550.tif 000046
【０１１８】
（式中、Ｖはポリマー中の共有結合であり、ｖは０または１であり、Ｒ5は上で与えられたＲ24の意味の１つを有する。ベンゼン環は、１つ以上の基Ｒ5によって任意に置換されていてもよい。）
−例えば、ＷＯ２００５／０３０８２７において開示されている、式（１０８）の１，４−ビス（２−チエニルビニル）ベンゼン
【化４０】
2014527550.tif 000047
【０１１９】
（式中、Ｒ1およびＲ2は、式（６）において定義した通りであり、Ａｒは、式（４７）で与えられたＡｒ11の意味の１つを有する）。
【０１２０】
式（１０８）の基は、以下の式（１０９）であることが好ましい。
【化４１】
2014527550.tif 000048
【０１２１】
（式中、Ｌ”は、式（６）におけるＲ1と同じ意味を有し、ｒは、０、２、２、３または４であり、Ｌ”は、好ましくはアルキル、アリール、パーフルオロアルキル、チオアルキル、シアノ、アルコキシ、ヘテロアリール、アルキルアリール、またはアリールアルキルであり、非常に好ましくはＨ、フェニル、Ｃ1-12−アルキルまたはＣ1-12−アルコキシである。）
非常に好ましい式（１０８）の基は、以下の式（１１０）である。
【化４２】
2014527550.tif 000049
【０１２２】
（式中、Ｌ”は、好ましくはアルキル、アリール、パーフルオロアルキル、チオアルキル、シアノ、アルコキシ、ヘテロアリール、アルキルアリール、またはアリールアルキルであり、非常に好ましくはＨ、フェニル、Ｃ1-12−アルキルまたはＣ1-12−アルコキシである。）
−例えば、ＷＯ００／４６３２１において開示されている、式（１１１）の１，４−ビス（２−アリーレンビニル）ベンゼン
【化４３】
2014527550.tif 000050
【０１２３】
（ｒは、０、１、２、３または４であり、Ｒは、式（６）中のＲ1とそれぞれ同じ意味を有し、ｕは、０または１である）。
【０１２４】
式（１１１）の基は、以下の式（１１２）から（１１４）から選択されるのが好ましい。
【化４４】
2014527550.tif 000051
【０１２５】
（式中、Ｌ”は、好ましくはアルキル、アリール、パーフルオロアルキル、チオアルキル、シアノ、アルコキシ、ヘテロアリール、アルキルアリール、またはアリールアルキルであり、非常に好ましくはＨ、フェニル、Ｃ1-12−アルキルまたはＣ1-12−アルコキシであり、Ｌ’”は、Ｈ、Ｆ、Ｃｌ、ＣＮ、あるいは１〜２０個のＣ原子を有しており、任意にフッ素化された、直鎖状、分枝または環式のアルキル、あるいは任意に置換された、５〜３０個のＣ原子を有するアリールであり、好ましくはＨまたはフェニルである。）
−式（１１５）の基
【化４５】
2014527550.tif 000052
【０１２６】
（式中、
Ｘ21は、Ｏ、Ｓ、ＳＯ2、Ｃ（Ｒx）2またはＮ−Ｒxであり、Ｒxは、６〜４０個のＣ原子を有するアリールもしくは置換アリールまたはアラルキル、あるいは１〜２４個のＣ原子を有するアルキル、好ましくは６〜２４個のＣ原子を有するアリール、非常に好ましくは６〜２４個のＣ原子を有するアルキル化アリールから選択される、互いに独立した同一または異なる基であり、
Ａｒ21は、６〜４０個、好ましくは６〜２４個、非常に好ましくは６〜１４個のＣ原子を有する任意に置換されていてもよいアリールまたはヘテロアリールである）。
【０１２７】
−以下の式（１１６）および（１１７）の基
【化４６】
2014527550.tif 000053
【０１２８】
（式中、
Ｘ22は、Ｒ27Ｃ＝ＣＲ27またはＳであり、好ましくは、Ｒ27はそれぞれ、水素、アルキル、アリール、パーフルオロアルキル、チオアルキル、シアノ、アルコキシ、ヘテロアリール、アルキルアリール、またはアリールアルキルから独立して選択され、
Ｒ25およびＲ26は、互いに独立して、式（６）において定義したＲ1およびＲ2の意味の１つを有し、
Ａｒ22およびＡｒ23は、複数出現する場合、相互に独立して、２〜４０個のＣ原子を有する二価の芳香族環系またはヘテロ芳香族環系であり、この環系は、１つ以上の基Ｒ25により任意に置換されていてもよく、
ａ１およびｂ１は、出現する毎に相互に独立して、０または１である）。
【０１２９】
−以下の式（１１８）および（１１９）の基。
【化４７】
2014527550.tif 000054
【０１３０】
（式中、Ｘ23は、ＮＨ、ＯまたはＳである。）
−以下の式（１２０）から（１３０）の基。
【化４８−１】
2014527550.tif 000055
【０１３１】
【化４８−２】
2014527550.tif 000056
【０１３２】
（式中、ＲおよびＲ’は、式（６）中のＲ1と同じ意味を有し、出現する毎に相互に独立して、好ましくはＨ、アルキル、アリール、パーフルオロアルキル、チオアルキル、シアノ、アルコキシ、ヘテロアリール、アルキルアリールまたはアリールアルキルである。Ｒは、好ましくはＨ、フェニル、または１、２、３、４、５もしくは６個のＣ原子を有するアルキルである。Ｒ’は、好ましくはｎ−オクチルまたはｎ−オクチロキシである。）
−以下の式（１３１）から（１４２）から選択される基
【化４９−１】
2014527550.tif 000057
【０１３３】
【化４９−２】
2014527550.tif 000058
【０１３４】
（式中、Ｐｈはフェニルを意味する）。
【０１３５】
励起子形成基Ａexまたは発光基Ａemとして使用することができる、さらに適切で好ましい基は、以下の式から選択されるものである。
【０１３６】
−式（１４３）のトリアジン
【化５０】
2014527550.tif 000059
【０１３７】
（式中、Ａｒ24は置換ヘテロアリール基であり、Ａｒ25はそれぞれ同一または異なっており、置換アリール基またはヘテロアリール基を含む）。
【０１３８】
このタイプの好ましい基は以下である
【化５１】
2014527550.tif 000060
【０１３９】
（式中、Ｒ’およびＲ”は、式（６７）から（８４）において上で定義した通りである）。
【０１４０】
−１つ以上のヘテロ芳香族基（例えば、ＷＯ０３／３５７１４に開示されている）を含む式（１４８）のトリアリールアミン
【化５２】
2014527550.tif 000061
【０１４１】
（式中、Ａｒ26-30は、互いに独立して、上で与えられたＡｒ1の意味の１つを有する）。
【０１４２】
このタイプの好ましい基は以下である
【化５３】
2014527550.tif 000062
【０１４３】
（式中、Ｒ’およびＲ”は、上記で定義した通りであり、好ましくはアルキル、パーフルオロアルキル、アルキルアリール、アリールアルキル、ヘテロアリール、アリール、アルコキシ、アリールオキシまたはチオアルキルである）。
【０１４４】
式（２）から（５）中のＡｒ2に関するさらに好ましい基は、式（１５２）（フルオレン誘導体）のものである
【化５４】
2014527550.tif 000063
【０１４５】
（式中、Ｒ1、2は、出現する毎に相互に独立して、式（６）において与えられた意味の１つであり、Ａｒ6、7、Ｘ1、2、ｇおよびｈは、式（１８）において定義された通りである）。
【０１４６】
式（１５２）の基は、例えば、ＵＳ５，９６２，６３１に開示されている、以下の式（１５３）および（１５４）から選択されるのが好ましい。
【化５５】
2014527550.tif 000064
【０１４７】
（式中、Ｒは、式（６）中のＲ1と同じ意味を有し、Ａｒは、Ａｒ6の意味の１つを有して式（１５）から（１７）において上で定義した１つ以上の基Ｌにより任意に置換されていてもよい１，４−フェニレンが好ましい）
式（１５２）の特に好ましい基は、以下の式（１５５）および（１５６）から選択される。
【化５６】
2014527550.tif 000065
【０１４８】
（式中、ｒおよびＬは、上で定義した通りであり、Ｌ”は互いに独立して、Ｈ、１〜２０個のＣ原子を有する直鎖状、分枝もしくは環式アルキルまたはアルコキシ、または５〜３０個のＣ原子を有する任意に置換されていてもよいアリール、あるいは−Ｎ（Ａｒ）2であり、Ａｒは上で定義したＡｒ6の意味の１つを有する）。
【０１４９】
式（１５４）および（１５６）の基はまた、発光基Ａemとしても適切である。
【０１５０】
本発明の化合物は、１つ以上の同一または異なるリン光発光基Ａemをさらに含んでもよい。このタイプの適切な基は、専門家に公知であり、文献に記載されている。とりわけ好ましいのは、金属錯体をベースとするかまたはそれに由来する基である。
【０１５１】
これらの基は、式Ｍ（Ｌ）zから選択されるのが好ましく、Ｍは金属原子であり、Ｌは、出現する毎に相互に独立して、１つ、２つまたはそれ以上の位置を介してＭに結合または配位している有機配位子であり、ｚは、１より大きい整数であり、好ましくは１、２、３、４、５または６であり、これらの基は、好ましくは配位子Ｌを介して、１つ以上、好ましくは１つ、２つまたは３つの位置を介してポリマーに連結している。
【０１５２】
Ｍは、遷移金属、とりわけVIII族のもの、またはランタノイドから好ましくは選択される金属原子であり、非常に好ましくはＲｈ、Ｏｓ、Ｉｒ、Ｐｔ、Ａｕ、Ｓｍ、Ｅｕ、Ｇｄ、Ｔｂ、Ｄｙ、Ｒｅから選択される金属原子、最も好ましくは、Ｏｓ、Ｉｒ、ＲｈまたはＰｔから選択される金属原子である。ＭはＡｌ、ＢｅまたはＺｎも意味することができる。
【０１５３】
Ｌは、好ましくは単座または二座の有機配位子であり、中性（非イオン性）または陰イオン性とすることができる。こうした配位子は、当分野で公知である。適切な中性の単座配位子は、例えばＣＯ、イソニトリル、アミン、ホスフィン、ホスファイト、アルシン、スチルビン、またはピリジン、ピリダジン、ピラジンもしくはトリアジンなどのＮヘテロ環である。適切な陰イオン性単座配位子は、例えばハロゲン化物イオン、シアン化物イオン、シアン酸イオン、イソシアン酸イオン、チオシアン酸イオン、チオイソシアン酸イオン、アルコレート、チオアルコレート、アミド、カルボン酸イオン、またはピロリド、イミダゾリド、ピラゾリドなどの陰イオン性Ｎヘテロ環である。適切な二座配位子は、例えばエチレンジアミンまたはそのＮ−アルキル化誘導体などのジアミン、イミン、ジイミン、２，２’−ビピリジンまたはｏ−フェナトロリン（ｐｈｅｎａｔｈｒｏｌｉｎｅ）などの２個のＮ原子を有するヘテロ環、ジホスフィン、アセチルアセトンなどの１，３−ジケトン由来の１，３−ジケトネート、３−ケトエステルに由来する３−ケトネート、ピリジン−２−カルボン酸、キノリン−２−カルボン酸、ピコリン酸（ピリジン−２−カルボン）酸などのアミノカルボン酸由来のカルボン酸イオン、サリチルイミン（salicyl imine）由来のサリチルイミネート（salicyl iminate）、エチレングリコールなどのジアルコール由来のジアルコレート、または１，２−エチレンジチオレートなどのジチオール由来のジチオレートである。さらに適切な配位子は、４〜５０個のＣ原子、好ましくは少なくとも１個のＮ原子を含む、単環式もしくは多環式芳香族基またはヘテロ芳香族基から選択される。これらの基は、例えば、８−キノリノール、ベンゾキノリノール、２−フェニルピリジン、２−フェニルベンゾチアゾール、２−フェニル−ベンゾオキサゾール、ポリフィリンまたはそれらの誘導体など任意に置換されてもよい。
【０１５４】
このタイプの適切な好ましい基は、例えば以下の式（１５７）から（１６２）のものである（例えば、ＷＯ０２／６８４３５において開示されている）
【化５７−１】
2014527550.tif 000066
【０１５５】
【化５７−２】
2014527550.tif 000067
【０１５６】
（式中、Ｒ1およびＲ3は、式（６）中のＲ1と同じ意味を有し、ｍは、０、１、２または３であり、ｎは、０、１、２、３または４であり、Ｍは上で定義した金属原子、好ましくはＲｈまたはＩｒであり、ＸＸは、ポリマー中の連結であり、ＹＹは、出現する毎に相互に独立して、Ｏ、ＳまたはＳｅである）。
【０１５７】
このタイプのさらに適切な好ましい基は、例えば、ＵＳ６，６９６，１８０またはＵＳ２００２／０１９３５３２Ａ１において開示されているものである
【化５８−１】
2014527550.tif 000068
【０１５８】
【化５８−２】
2014527550.tif 000069
【０１５９】
【化５８−３】
2014527550.tif 000070
【０１６０】
【化５８−４】
2014527550.tif 000071
【０１６１】
【化５８−５】
2014527550.tif 000072
【０１６２】
（式中、Ｒは、式（６）において上で与えられたＲ1の意味の１つを有しており、１つ、２つまたは３つの上記配位子の１つ以上、好ましくは１つ、２つまたは３つの基Ｒ、非常に好ましくは１つの基は、ポリマー中の近傍にある単位への連結を意味する）。
【０１６３】
本発明による有機化合物は、以下の式（１９０）〜（１９３）から選択されるのが好ましい。
【化５９】
2014527550.tif 000073
【０１６４】
（式中、
Ａeは、上で定義した通りの電子輸送基であり、
Ａexは、上で定義した通りの励起子形成基であり、
Ａhは、上で定義した通りの正孔輸送基であり、
Ａemは、上で定義した通りの発光基であり、
Ｂは、上で定義した通りの骨格基であり、
０＜ｎ１＜１であり、
０＜ｎ２＜１であり、
０＜ｎ３＜１であり、
０≦ｎ４＜１であり、
好ましくは、ｎ１＞ｎ２、ｎ３およびｎ４の各々であり、
好ましくは、ｎ１＋ｎ２＋ｎ３＋ｎ４＝１である。）
Ａexはさらに、発光特性を有していてもよい。Ａemは、励起子形成特性をさらに有していてもよい。好ましくは、基Ａe、Ａex、ＡemおよびＢは、上で示される式（６）から（１４８）の化合物から選択される。さらに好ましくは、基Ａemは、式（１５７）から（１６２）から選択される。
【０１６５】
上に開示した基に加えて、本発明の化合物は、骨格単位として、または発光ポリマー中の青色エミッタとして通常使用されている、１つ以上の単位を含んでもよい。これらは、一般に、少なくとも１つの芳香族、または他には共役基を含む単位であるが、発光長を緑色または赤色にシフトするものではない。好ましいのは、以下に限定されないが、置換または無置換の１，４−フェニレン、１，４−ナフチレン、１，４−または９，１０−アントラセニレン、２，７−または３，６−フェナントレニレン、４，４’−ビフェニレン、４，４”−テルフェニレン、４，４’−ビ−１，１’−ナフチレン、４，４’−スチルベン、４，５−ジヒドロピレン誘導体、４，５，９，１０−テトラヒドロピレン誘導体（例えば、ＥＰ０６９９６９９に開示されている）、フルオレン誘導体（例えば、ＥＰ０８４２２０８、ＷＯ９９／５４３８５、ＷＯ００／２２０２７、ＷＯ００／２２０２６、ＷＯ００／４６３２１に開示されている）、スピロビフルオレン誘導体（例えば、ＥＰ０７０７０２０、ＥＰ０８９４１０７、ＷＯ０３／０２０７９０、ＷＯ０２／０７７０６０に開示されている）、および５，７−ジヒドロジベンゾキセピン誘導体、さらに、いわゆる「ラダー（Ｌａｄｄｅｒ）−ＰＰＰ」（ＬＰＰＰ）（例えば、ＷＯ９２／１８５５２に開示されている）、ならびにＰＰＰＳ含有ａｎｓａ構造体（例えば、ＥＰ０６９００８６に開示されている）を含む、４〜４０個のＣ原子を有する芳香族基（但し、スチルベンまたはトラン誘導体、および一部のビス（スチレン）アリーレン誘導体）である。
【０１６６】
本発明のさらに好ましい態様では、化合物は、１つ以上の同一または異なる励起子形成単位（色素）を含み、この単位は、例えば太陽光から光子を吸収する際、励起子を形成し、この励起子は、同一化合物または隣接する別の化合物において、正孔を正孔輸送ユニットに移動させることにより、および電子を電子輸送ユニットに輸送することによりさらに解離する。このタイプの好ましい基は、例えば、Ａｎｇｅｗ．Ｃｈｅｍ．Ｉｎｔ．Ｅｄ．２００６、４５、３３６４〜３３６８に開示されているペリレン誘導体、ならびに例えばＮａｔｕｒｅ  １９９１、３５３、ｐｐ７３７およびＡｎｇｅｗ．Ｃｈｅｍ．Ｉｎｔ．Ｅｄ．２００５、４４、５７４０〜５７４４に開示されているルテニウム色素およびそれらの誘導体である。
【０１６７】
本発明のポリマーおよびオリゴマーは、統計的またはランダムコポリマー、交互またはレジオ規則性コポリマー、ブロックコポリマー、またはそれらの組合せとすることができる。それらは、２つ、３つまたはそれ以上の別個のモノマー単位を含んでもよい。
【０１６８】
本発明のポリマーおよびオリゴマーは、任意の適切な方法により調製することができる。例えば、それらは、アリール−アリールカップリング反応、例えば、Ｙａｍａｍｏｔｏカップリング、Ｓｕｚｕｋｉカップリング、Ｓｔｉｌｌｅカップリング、ＳｏｎｏｇａｓｈｉｒａカップリングまたはＨｅｃｋカップリングによって、好適に調製することができる。ＳｕｚｕｋｉカップリングおよびＹａｍａｍｏｔｏカップリングがとりわけ好ましい。
【０１６９】
本発明のポリマーの繰り返し単位を形成するために重合されるモノマーは、専門家に公知の適切な方法、および文献に開示されている適切な方法に準拠して調製することができる。式（６）のインデノフルオレンモノマーの調製に適した好ましい方法は、例えばＷＯ２００４／０４１９０１に記載されている。式（４７）のトリアリールアミンモノマーの調製に適した好ましい方法は、例えばＷＯ９９／５４３８５に記載されている。式（５）のフェナントレンモノマーの調製に適した好ましい方法は、例えばＷＯ２００５／１０４２６４Ａ１に記載されている。式（９６）のビニルトリアリールアミンモノマーの調製に適した好ましい方法は、例えばＤＥ１０２００５０６０４７３に記載されている。
【０１７０】
好ましくは、ポリマーは上記の基の１つを含むモノマーから調製され、該基は、２つの重合可能な基Ｐに連結している。一般式（６）による骨格基をベースとするモノマーの一例は、以下の式（１９４）中において与えられている。
【化６０】
2014527550.tif 000074
【０１７１】
（式中、Ｐは重合可能な基であり、Ｒ1は式（６）において定義した通りである。）こうして、上で開示した他の式の単位に関するモノマーが構築される。
【０１７２】
好ましくは、基Ｐは互いに独立して、Ｃｌ、Ｂｒ、Ｉ、Ｏ−トシレート、Ｏ−トリフレート、Ｏ−メシレート、Ｏ−ノナフレート、ＳｉＭｅ3-zＦz（ｚは、１または２である）、Ｏ−ＳＯ2Ｚ、Ｂ（ＯＺ1）2、−ＣＺ2＝Ｃ（Ｚ2）2、−Ｃ≡ＣＨ、およびＳｎ（Ｚ3）3から選択され、ＺおよびＺ1-3は、アルキルおよびアリールからなる群から選択され、これらの各々は任意に置換されていてもよく、２つの基Ｚ1はまた、環式基を形成してもよい。
【０１７３】
重合に好ましい方法は、例えばＷＯ００／５３６５６に記載されているＳｕｚｕｋｉ重合、例えば、Ｔ．ＹａｍａｍｏｔｏらのＰｒｏｇｒｅｓｓ  ｉｎ  Ｐｏｌｙｍｅｒ  Ｓｃｉｅｎｃｅ  １９９３、１７、１１５３〜１２０５またはＷＯ２００４／０２２６２６Ａ１に記載されているＹａｍａｍｏｔｏ重合、ならびにＳｔｉｌｌｅカップリングがある。例えば、Ｙａｍａｍｏｔｏ重合により直鎖状ポリマーを合成する場合、２種の反応性ハライド基Ｐを有する、上で記載したモノマーを使用するのが好ましい。Ｓｕｚｕｋｉ重合により直鎖状ポリマーを合成する場合、少なくとも１つの反応性基Ｐがホウ素誘導体基である、上で記載したモノマーが使用されるのが好ましい。
【０１７４】
Ｓｕｚｕｋｉ重合は、レジオ規則、ブロックおよびランダムコポリマーを調製するのに使用することができる。特に、ランダムコポリマーは上のモノマーから調製することができ、この場合、一方の反応性基Ｐはハロゲンであり、もう一方の反応性基Ｐはホウ素誘導体基である。あるいは、ブロックコポリマーまたは交互コポリマー、特にＡＢ型コポリマーは、上の第１および第２のモノマーから調製することができ、この場合、第１のモノマーの両方の反応性基はホウ素であり、第２のモノマーの両方の反応性基はハライドである。ブロックコポリマーの合成は、例えばＷＯ２００５／０１４６８８Ａ２に詳細に記載されている。
【０１７５】
構造Ｐ−ＡＢ−Ｐを有する単一モノマー単位から、例えばＡＢ型ポリマーを調製することも可能である。
【０１７６】
Ｓｕｚｕｋｉ重合は、Ｐｄ（０）錯体またはＰｄ（II）塩を使用する。好ましいＰｄ（０）錯体は、少なくとも１つのホスフィン配位子を有するもの、例えばＰｄ（Ｐｈ3Ｐ）4である。別の好ましいホスフィン配位子は、トリス（オルト−トリル）ホスフィン、すなわちＰ（ｏ−Ｔｏｌ）3である。好ましいＰｄ（II）塩には、酢酸パラジウム、すなわちＰｄ（ＯＡｃ）2が含まれる。Ｓｕｚｕｋｉ重合は、塩基、例えば炭酸ナトリウム、リン酸カリウム、または有機塩基、例えば炭酸テトラエチルアンモニウムの存在下で行われる。Ｙａｍａｍｏｔｏ重合は、ニッケル（０）錯体、例えばビス（１，５−シクロオクタジエニル）ニッケル（０）を使用する。
【０１７７】
上で記載したハロゲンの代わりとして、式−Ｏ−ＳＯ2Ｚの脱離基を使用することができ、Ｚは上で記載した通りである。こうした脱離基の具体例は、トシレート、メシレートおよびトリフレートである。
【０１７８】
本発明のさらなる側面は、上で記載したおよび以下に記載する１つ以上の有機化合物を含む電子デバイスまたは電子光学デバイスである。さらなる側面は、電子デバイスまたは電子光学デバイスにおける、上で記載したおよび以下に記載する有機化合物の使用である。とりわけ好ましいデバイスは、ＰＬＥＤである。
【０１７９】
このデバイスアセンブリーは、基板（例えば、板ガラスまたはプラスチック製ホイルなど）、第１の電極、ドープした導電性ポリマーを含む中間層、本発明による半導体層、および第２電極から一般に構成される。デバイスは、所望の用途に従いパターン形成されてコンタクトが設けられ、その寿命を劇的に低下させる恐れのある水および空気との接触を避けるために、次に封止される。電極として、電気的にドープされた導電性ポリマーを使用することが好ましいこともあり、この場合、導電性ポリマーを含む中間層を省くことができる。ＯＦＥＴおよびＴＦＴにおける使用の場合、デバイスは、第１の電極および第２の電極（ソース電極およびドレイン電極）の他に、さらなる電極（ゲート電極）を有していなければならない。このゲート電極は、通常、高い誘電率（しかし、ある場合、低くてもよい）を有する誘電性材料を含む絶縁層により有機半導体層から分離されている。デバイスは、所望の用途に応じて、１つ以上のさらなる層を含むのが適切なこともある。
【０１８０】
電極は、正孔または電極の注入を可能な限り効率よくするのを確実にするため、該電極の電位は、隣接する有機層の電位と適合するよう選択される。好ましいカソード材料は、低い電子仕事関数を有する金属、合金、または様々な金属、例えば、アルカリ土類金属、アルカリ金属、典型金属またはランタノイド（例えば、Ｃａ、Ｂａ、Ｍｇ、Ａｌ、Ｉｎ、Ｍｇ、Ｙｂなど）を含む多層構造物である。多層構造物の場合、前記の金属の他に、例えばＡｇなどの比較的高い電子仕事関数を有するさらなる金属を使用することも可能である。こうした場合、通常、金属の組合せは、例えばＣａ／ＡｇまたはＢａ／Ａｇなどが使用される。金属製カソードと有機半導体との間に、高い誘電率を有する材料の中間薄層を適用するのが好ましいこともある。この目的のための有用材料は、例えば、アルカリ、もしくはアルカリ土類金属のフッ化物または酸化物（例えば、ＬｉＦ、Ｌｉ2Ｏ、ＢａＦ2、ＭｇＯ、ＮａＦなど）である。この誘電層の厚みは、１〜１０ｎｍが好ましい。
【０１８１】
好ましいアノード材料は、高い電子仕事関数を有するものである。好ましくは、アノードは、４．５ｅＶより高い電位（対真空）を有する。この目的に適した材料は、例えばＡｇ、ＰｔまたはＡｕなどの高い酸化還元電位を有する金属である。金属／金属酸化物電極（例えば、Ａｌ／Ｎｉ／ＮｉＯx、Ａｌ／Ｐｔ／ＰｔＯx）を使用することが好ましいこともある。一部の用途の場合、少なくとも１つの電極は、例えば、有機材料の照射（ＯＳＣ中）または光線の非干渉（ＯＬＥＤ／ＰＬＥＤ、Ｏ−ＬＡＳＥＲ中）を可能にするために、透明でなければならない。好ましいアセンブリーは、透明なアノードを含む。この目的のための好ましいアノード材料は、導電性の混合金属酸化物である。とりわけ好ましいのは、インジウムスズ酸化物（ＩＴＯ）またはインジウム亜鉛酸化物（ＩＺＯ）である。また、さらに好ましいのは、ドープされた導電性有機材料、とりわけドープされた導電性ポリマーである。
【０１８２】
アノード上の電荷注入層として、様々なドープされた導電性ポリマーを使用することができる。好ましいポリマーは、＞１０-8Ｓ／ｃｍの導電率を有するものである。層の電位は、好ましくは４〜６ｅＶ（対真空）である。層の厚みは、好ましくは１０〜５００ｎｍ、非常に好ましくは２０〜２５０ｎｍである。非常に好ましくは、ポリ（３，４−エチレンジオキシ−２，５−チオフェン）（ＰＥＤＯＴ）などのポリチオフェン誘導体、およびポリアニリン（ＰＡＮＩ）が使用される。ドーピングは、酸または酸化剤により通常行われる。好ましくは、ドーピングは、ポリマー状、またはポリマーに結合しているブレンステッド酸により行われる。この目的のための好ましい材料は、ポリマー状のスルホン酸、とりわけポリスチレンスルホン酸、ポリビニルスルホン酸、およびポリ−（２−アクリルアミド−２−メチル−プロパンスルホン酸）（ＰＡＭＰＳＡ）である。導電性ポリマーは、一般に水溶液または分散液として塗布され、また有機溶媒には不溶であり、これにより有機溶液からのその次の層の塗布が可能になる。
【０１８３】
好ましいアルキル基には、非限定的に、メチル、エチル、ｎ−プロピル、ｉ−プロピル、ｎ−ブチル、ｉ−ブチル、ｓ−ブチル、ｔ−ブチル、２−メチルブチル、ｎ−ペンチル、ｓ−ペンチル、シクロペンチル、ｎ−ヘキシル、シクロヘキシル、２−エチルヘキシル、ｎ−ヘプチル、シクロヘプチル、ｎ−オクチル、シクロオクチル、ドデカニル、トリフルオロメチル、パーフルオロ−ｎ−ブチル、２，２，２−トリフルオロエチル、パーフルオロオクチル、パーフルオロヘキシルおよび関連する基が含まれる。
【０１８４】
特に明記しない限り、Ａｒ1、Ｒ1などの基または記号（index）は、複数出現する場合、互いに独立して選択され、互いに同一または異なっていてもよい。したがって、いくつかの異なる基が、「Ｒ1」などの単一の表示（label）により表されることがある。
【０１８５】
最も好ましくは、Ａの主鎖に沿って少なくとも２つの隣接する飽和結合が存在する。
【０１８６】
Ａは、任意にフッ素化された、直鎖状または分枝の、１〜１２個のＣ原子を有する、アルキレンまたはアルコキシレンであるのが好ましい。
【０１８７】
好ましいアルコキシ基には、非限定的に、メトキシ、エトキシ、２−メトキシエトキシ、ｎ−プロポキシ、ｉ−プロポキシ、ｎ−ブトキシ、ｉ−ブトキシ、ｓ−ブトキシ、ｔ−ブトキシ、２−メチルブトキシ、ｎ−ペントキシ、ｎ−ヘキソキシ、ｎ−ヘプトキシ、ｎ−オクトキシ、および関連する基が含まれる。
【０１８８】
用語「アリール」または「アリーレン」とは、芳香族炭化水素基、または芳香族炭化水素基を由来とする基を意味する。用語「ヘテロアリール」または「ヘテロアリーレン」とは、１個以上のヘテロ原子を含む「アリール」基または「アリーレン」基を意味する。用語「アルキル」、「アリール」、「ヘテロアリール」または他の関連用語もまた、多価の化学種、例えば「アルキレン」、「アリーレン」または「ヘテロアリーレン」を含む。
【０１８９】
アリール基は、単核、すなわち芳香環をたった１つしか有さないもの（例えば、フェニルまたはフェニレンなど）、または多核、すなわち縮合していてもよい２つ以上の芳香族環を有するもの（例えば、ナフチルまたはナフチレンなど）、個々に共有結合で連結しているもの（例えば、ビフェニルなど）、および／または縮合芳香族環と個々に連結している芳香族環の両方の組合せとすることができる。好ましくは、アリール基は、実質的に基全体にわたり、実質的に共役している芳香族基である。
【０１９０】
好ましいアリール基には、非限定的に、ベンゼン、ビフェニレン、トリフェニレン、［１，１’：３’，１”］テルフェニル−２’−イレン、ナフタレン、アントラセン、ビナフチレン、フェナントレン、ピレン、ジヒドロピレン、クリセン、ペリレン、テトラセン、ペンタセン、ベンズピレン、フルオレン、インデン、インデノフルオレン、スピロビフルオレンおよび関連する基が含まれる。
【０１９１】
好ましいヘテロアリール基には、非限定的に、ピロール、ピラゾール、イミダゾール、１，２，３−トリアゾール、１，２，４−トリアゾール、テトラゾール、フラン、チオフェン、セレノフェン、オキサゾール、イソオキサゾール、１，２−チアゾール、１，３−チアゾール、１，２，３−オキサジアゾール、１，２，４−オキサジアゾール、１，２，５−オキサジアゾール、１，３，４−オキサジアゾール、１，２，３−チアジアゾール、１，２，４−チアジアゾール、１，２，５−チアジアゾール、１，３，４−チアジアゾールなどの５員環、ピリジン、ピリダジン、ピリミジン、ピラジン、１，３，５−トリアジン、１，２，４−トリアジン、１，２，３−トリアジン、１，２，４，５−テトラジン、１，２，３，４−テトラジン、１，２，３，５−テトラジンなどの６員環、およびカルバゾール、インドール、イソインドール、インドリジン、インダゾール、ベンズイミダゾール、ベンゾトリアゾール、プリン、ナフチミダゾール（naphthimidazole）、フェナントリミダゾール（phenanthrimidazole）、ピリドイミダゾール、ピラジンイミダゾール、キノキサリンイミダゾール、ベンゾオキサゾール、ナフトオキサゾール、アントロオキサゾール、フェナントロオキサゾール、イソオキサゾール、ベンゾチアゾール、ベンゾフラン、イソベンゾフラン、ジベンゾフラン、キノリン、イソキノリン、プテリジン、ベンゾ−５，６−キノリン、ベンゾ−６，７−キノリン、ベンゾ−７，８−キノリン、ベンゾイソキノリン、アクリジン、フェノチアジン、フェノキサジン、ベンゾピリダジン、ベンゾピリミジン、キノキサリン、フェナジン、ナフチリジン、アザカルバゾール、ベンゾカルボリン、フェナントリジン、フェナントロリン、チエノ［２，３ｂ］チオフェン、チエノ［３，２ｂ］チオフェン、ジチエノチオフェン、ジチエノピリジン、イソベンゾチオフェン、ジベンゾチオフェン、ベンゾチアジアゾチオフェンなどの縮合系、またはそれらの組合せが含まれる。ヘテロリル（heteroryl）基は、アルキル、アルコキシ、チオアルキル、フルオロ、フルオロアルキル、またはさらなるアリールもしくはヘテロアリール置換基により置換されていてもよい。
【０１９２】
好ましいアリールアルキル基には、非限定的に、２−トリル、３−トリル、４−トリル、２，６−ジメチルフェニル、２，６−ジエチルフェニル、２，６−ジ−ｉ−プロピルフェニル、２，６−ジ−ｔ−ブチルヘニル（butylhenyl）、ｏ−ｔ−ブチルフェニル、ｍ−ｔ−ブチルフェニル、ｐ−ｔ−ブチルフェニル、４−フェノキシヘニル（phenoxyhenyl）、４−フルオロフェニル、３−カルボメトキシフェニル、４−カルボメトキシフェニルが含まれる。
【０１９３】
好ましいアルキルアリール基には、非限定的に、ベンジル、エチルフェニル、２−フェノキシエチル、プロピルフェニル、ジフェニルメチル、トリフェニルメチル、またはナフタリニルメチル（naphthalinylmethyl）が含まれる。
【０１９４】
好ましいアリールオキシ基には、非限定的に、フェノキシ、ナフトキシ、４−フェニルフェノキシ、４−メチルフェノキシ、ビフェニルオキシ、アントラセニルオキシ、フェナントレニルオキシが含まれる。
【０１９５】
アリール基、ヘテロアリール基、カルビル基、およびヒドロカルビル基は、１つ以上の置換基を任意に含み、この置換基は、好ましくはシリル、スルホ、スルホニル、ホルミル、アミノ、イミノ、ニトリロ、メルカプト、シアノ、ニトロ、ハロゲン、Ｃ1-12アルキル、Ｃ6-12アリール、Ｃ1-12アルコキシ、ヒドロキシおよび／またはそれらの組合せから好ましくは選択される。任意の置換基には、前記の同一の基および／または複数（好ましくは２つ）の化学上可能な組合せをすべて含むことができる（例えば、直接互いに結合している場合、アミノおよびスルホニルは、スルファモイルラジカルを表す）。
【０１９６】
好ましい置換基には、非限定的に、可溶性基、例えば、アルキルまたはアルコキシ、電子吸引基、例えば、フッ素、ニトロまたはシアノ、およびポリマーのガラス転移温度を高める置換基、例えば、かさ高い基、例えばｔ−ブチルまたは任意に置換されていてもよいアリールが含まれる。
【０１９７】
好ましい置換基には、非限定的に、Ｆ、Ｃｌ、Ｂｒ、Ｉ、−ＣＮ、−ＮＯ2、−ＮＣＯ、−ＮＣＳ、−ＯＣＮ、−ＳＣＮ、−Ｃ（＝Ｏ）ＮＲ0Ｒ00、−Ｃ（＝Ｏ）Ｘ0、−Ｃ（＝Ｏ）Ｒ0、−ＮＲ0Ｒ00、任意に置換されていてもよいシリル、４〜４０個、好ましくは６〜２０個のＣ原子を有するアリールまたはヘテロアリール、および１〜２０個、好ましくは直鎖状または分枝の、１〜１２個のＣ原子を有するアルキル、アルコキシ、アルキルカルボニル、アルコキシカルボニル、アルキルカルボニルオキシまたはアルコキシカルボニルオキシが含まれ、１個以上のＨ原子が、ＦまたはＣｌにより任意に置き換えられていてもよく、Ｒ0およびＲ00は上で定義した通りであり、Ｘ0はハロゲンである。
【０１９８】
最も好ましくは、Ａはエチレンまたはジフルオロエチレンである。
【０１９９】
好ましくは、式（２）の単位は、少なくとも部分的に共役しているコポリマーまたはオリゴマーと一体にされる。
【０２００】
式Ｉの単位を含むコポリマーまたはオリゴマーでは、Ａｒ2は、以下の電子輸送基、すなわちアントラセン、ビナフチル−アントラセン、フェナントレン、フルオレンまたはインデノフルオレンの誘導体の１つから選択されるのが好ましい。
【０２０１】
好ましくは、励起子形成基は発光単位であり、また、好ましくは、本化合物は発光材料である。
【０２０２】
本化合物は、電荷輸送材料であることがさらに好ましい。
【０２０３】
好ましくは、Ａｒ1またはＡｒ2またはＡｒ3は、ＥＴＭまたは骨格基（例えば式（６）または（１８）または（２１）による骨格基）の同一または異なる基から選択される。
【０２０４】
上で使用されたおよび以下で使用される用語「カルビル基」とは、いかなる非炭素原子も含まない（例えば、−Ｃ≡Ｃ−など）か、または少なくとも１つの非炭素原子、例えば、Ｎ、Ｏ、Ｓ、Ｐ、Ｓｉ、Ｓｅ、Ａｓ、ＴｅまたはＧｅと任意で一緒になっている（例えば、カルボニルなど）かのいずれかの少なくとも１つの炭素原子を含んでいる、任意の一価または多価の有機ラジカル部位を意味する。用語「炭化水素基」または「ヒドロカルビル基」とは、１つ以上のＨ原子をさらに含有し、かつ、例えば、Ｎ、Ｏ、Ｓ、Ｐ、Ｓｉ、Ｓｅ、Ａｓ、ＴｅまたはＧｅなどの１つ以上のヘテロ原子を任意に含有しているカルビル基を意味する。
【０２０５】
３個以上のＣ原子鎖を含有しているカルビル基またはヒドロカルビル基は、スピロおよび／または縮合環を含めた、直鎖状、分枝および／または環式であってもよい。
【０２０６】
好ましいカルビル基およびヒドロカルビル基には、アルキル、アルコキシ、アルキルカルボニル、アルコキシカルボニル、アルキルカルボニルオキシ、およびアルコキシカルボニルオキシ（これらの各々は、任意に置換されていてもよく、１〜４０個、好ましくは１〜２５個、非常に好ましくは１〜１８個のＣ原子を有している）、さらに６〜４０個、好ましくは６〜２５個のＣ原子を有する任意に置換されていてもよいアリールまたはアリールオキシ、さらに、アルキルアリール、アリールアルキル、アルキルアリールオキシ、アリールアルキルオキシ、アリールカルボニル、アリールオキシカルボニル、アリールカルボニルオキシ、およびアリールオキシカルボニルオキシ（これらの各々は、任意に置換されていてもよく、６〜４０個、好ましくは６〜２５個のＣ原子を有する）が含まれる。
【０２０７】
カルビル基またはヒドロカルビル基は、飽和もしくは不飽和した非環式基、または飽和もしくは不飽和した環式基であってもよい。不飽和した非環式基または環式基、とりわけ、アルケニル基およびアルキニル（alkinyl）基（とりわけ、エチニル（ethinyl））が好ましい。Ｃ1〜Ｃ40カルビル基またはヒドロカルビル基が非環式の場合、その基は直鎖状または分枝であってもよい。
【０２０８】
好ましいアルケニル基には、非限定的に、エテニル、プロペニル、ブテニル、ペンテニル、シクロペンテニル、ヘキセニル、シクロヘキセニル、ヘプテニル、シクロヘプテニル、オクテニル、シクロオクテニルおよび関連している基が含まれる。
【０２０９】
好ましいアルキニル基には、非限定的に、エチニル、プロピニル（propinyl）、ブチニル（butinyl）、ペンチニル（pentinyl）、ヘキシニル（hexinyl）、オクチニル（octinyl）および関連する基が含まれる。
【０２１０】
Ｃ1〜Ｃ40カルビルまたはヒドロカルビル基には、例えば以下が含まれる。Ｃ1〜Ｃ40アルキル、Ｃ2〜Ｃ40アルケニル、Ｃ2〜Ｃ40アルキニル、Ｃ3〜Ｃ40アリル基、Ｃ4〜Ｃ40アルキルジエニル、Ｃ4〜Ｃ40ポリエニル、Ｃ6〜Ｃ40アリール、Ｃ6〜Ｃ40アリールオキシ、Ｃ6〜Ｃ40アルキルアリール、Ｃ6〜Ｃ40アリールアルキル、Ｃ6〜Ｃ40アルキルアリールオキシ、Ｃ6〜Ｃ40アリールアルキルオキシ、Ｃ6〜Ｃ40ヘテロアリール、Ｃ4〜Ｃ40シクロアルキル、Ｃ4〜Ｃ40シクロアルケニルなどである。非常に好ましいのは、Ｃ1〜Ｃ20アルキル、Ｃ2〜Ｃ20アルケニル、Ｃ2〜Ｃ20アルキニル、Ｃ3〜Ｃ20アリル、Ｃ4〜Ｃ20アルキルジエニル、Ｃ6〜Ｃ12アリール、Ｃ6〜Ｃ20アリールアルキルおよびＣ6〜Ｃ20ヘテロアリールである。
【０２１１】
さらに好ましいカルビル基およびヒドロカルビル基には、１〜４０個、好ましくは１〜２５個のＣ原子を有する直鎖状、分枝または環式アルキルであり、このアルキルは、無置換であり、Ｆ、Ｃｌ、Ｂｒ、ＩまたはＣＮにより一置換または多置換されており、１つ以上の非隣接ＣＨ2基は、各場合において、相互に独立して、−Ｏ−、−Ｓ−、−ＮＨ−、−ＮＲ0−、−ＳｉＲ0Ｒ00−、−ＣＯ−、−ＣＯＯ−、−ＯＣＯ−、−Ｏ−ＣＯ−Ｏ−、−Ｓ−ＣＯ−、−ＣＯ−Ｓ−、−ＣＯ−ＮＲ0−、−ＮＲ0−ＣＯ−、−ＮＲ0−ＣＯ−ＮＲ00−、−ＣＹ1＝ＣＹ2−または−Ｃ≡Ｃ−により、Ｏ原子および／またはＳ原子が相互に直接連結しないように、任意に置き換えられていてもよく、Ｙ1およびＹ2は、互いに独立して、Ｈ、Ｆ、ＣｌまたはＣＮであり、Ｒ0およびＲ00は互いに独立して、Ｈ、または任意に置換されていてもよい１〜２０個のＣ原子を有する脂肪族または芳香族炭化水素である。
【０２１２】
Ｒ0およびＲ00は、Ｈ、１〜１２個のＣ原子を有する直鎖状または分枝アルキル、６〜１２個のＣ原子を有するアリールから好ましくは選択される。
【０２１３】
Ａｒ1またはＡｒ2またはＡｒ3は、１つ以上の同一または異なるＨＴＭ基、例えば式（４７）から選択されるのがさらに好ましい。
【０２１４】
好ましくは、Ａｒ1またはＡｒ2またはＡｒ3は、１つ以上の同一または異なる発光基、例えば式（９６）および（１０８）から選択される。
【０２１５】
好ましいのは、電子デバイスまたはオプトエレクトロニクスデバイス、特に発光ダイオード（ＯＬＥＤ）における本発明による化合物の使用である。
【０２１６】
電子デバイスまたはオプトエレクトロニクスデバイス、特にＯＬＥＤは、本発明による化合物を含むのが好ましい。
【０２１７】
本発明による電子デバイスまたはオプトエレクトロニクスデバイスは、好ましくは導電性ポリマー層および／または正孔輸送層であり、有機化合物は、前記導電性ポリマーおよび／または正孔輸送層上に直接被覆される。
【０２１８】
好ましくは、本発明はさらに、アノード、カソード、半導体または本発明に記載されている化合物を含有する発光層、および正孔輸送特性および電子ブロッキング特性を有する材料を含有し、アノードと半導体との間、もしくは発光層との間に設けられる中間層からなるオプトエレクトロニクスデバイスに関する。
【０２１９】
電子デバイスもしくはオプトエレクトロニクスデバイスまたはスピントロニクスデバイスは、好ましくは発光ダイオード（ＯＬＥＤ）、有機電界効果トランジスタ（ＯＦＥＴ）、薄膜トランジスタ（ＴＦＴ）、有機太陽電池（Ｏ−ＳＣ）、有機レーザーダイオード（Ｏ−レーザー）、有機集積回路（Ｏ−ＩＣ）、無線周波数識別（ＲＦＩＤ）タグ、光検出器、センサー、論理回路、メモリ素子、コンデンサー、電荷注入層、ショットキーダイオード、平坦化層、帯電防止フィルム、導電性基板もしくは導電性パターン、光伝導体、電子写真用素子、有機発光トランジスタ（ＯＬＥＴ）または有機スピンバルブ（spinvalve）である。
【０２２０】
共役した正孔輸送性主鎖、および側鎖上に少なくとも１つのＨＴＭを好ましくは含む、本発明のポリマーまたはオリゴマーが好ましい。さらに好ましくは、前記側鎖ＨＴＭが、主鎖のＨＯＭＯに対するその差が、０．２ｅＶ未満であり、より好ましくは０．１ｅＶ未満であり、特に好ましくは０．０５ｅＶ未満であるＨＯＭＯを有する。ポリマーまたはオリゴマーは、一般式（５）または（４）を有するのが好ましく、Ａｒ2はＨＴＭであり、ｘは、０．０１〜０．９の範囲、好ましくは０．１〜０．５の範囲、より好ましくは０．１５〜０．４の範囲、特に好ましくは０．１５〜０．３の範囲にあることができる。この好ましい態様によるポリマーまたはオリゴマーは、ＯＦＥＴ用の活性ポリマーとして特に好適なものになり得る。
【０２２１】
共役している電子輸送性主鎖、および側鎖上の少なくとも１つの単位Ａex（励起子形成単位と提示している）を含む前記本発明のポリマーが好ましく、この場合、前記側鎖単位Ａexは、主鎖のＨＯＭＯよりも、少なくとも０．３ｅＶ、より好ましくは０．４ｅＶ、特に好ましくは０．５ｅＶ高いＨＯＭＯを有している。該ポリマーまたはオリゴマーは、一般式（５）または（４）を有するのが好ましく、Ａｒ2は励起子形成特性を有する単位Ａexであり、ｘは、０．００１〜０．２、好ましくは０．００５〜０．１、より好ましくは０．０１〜０．０５、特に好ましくは０．０１〜０．０４の範囲にあることができる。
【０２２２】
共役している電子輸送性主鎖、および少なくとも１つのＨＴＭを含む前記本発明のポリマーがさらに好ましく、この場合、側鎖ＨＴＭは、主鎖のＨＯＭＯよりも、少なくとも０．３ｅＶ、より好ましくは０．４ｅＶ、特に好ましくは０．５ｅＶ高いＨＯＭＯを有している。該ポリマーまたはオリゴマーは、一般式（５）または（４）を有するのが好ましく、Ａｒ2は正孔輸送特性を有するＨＴＭであり、ｘは、０．０５〜０．６、好ましくは０．０５〜０．４、より好ましくは０．１〜０．３、特に好ましくは０．１〜０．２５の範囲にあることができる。
【０２２３】
共役している主鎖、および側鎖上に少なくとも１つの発光基を含む前記本発明のポリマーが、さらに別に好ましい。
【０２２４】
オプトエレクトロニクスデバイスは、以下の順
−第１の基板
−アノード層
−任意の正孔注入層
−任意の正孔輸送層または中間層
−発光機能または電荷分離機能を有する層
−任意の電子輸送層
−任意の電子注入層
−カソード層
−任意の第２の基板
で含有するのが好ましく、
少なくとも１つの有機層は、本発明による化合物を含む。
【０２２５】
Ｎａｔｕｒｅ２００４、Ｖｏｌ４２７、ｐｐ８２１においてＺ．Ｈ．Ｘｉｏｎｇらにより報告されている通り、スピンバルブデバイスは、２つの強磁性電極、および２つの強磁性電極間に有機層を含んでおり、本発明による化合物および強磁性電極を含む少なくとも１つの有機層は、Ｃｏ、Ｎｉ、Ｆｅもしくはそれらの合金、またはＲｅＭｎＯ3またはＣｒＯ2（Ｒｅは希土類元素である）からなることが好ましい。
【０２２６】
通常、本化合物は、導電性ポリマーの層により被覆されているＩＴＯ被覆ガラスからなるデバイス構造物上に被覆される。導電性ポリマーの厚みは、ＩＴＯ粗さに応じて、１０〜２００ｎｍで変動することができる。次に、本化合物は、２０〜１２０ｎｍ、好ましくは６０〜１００ｎｍで変動する厚みで、導電性ポリマー上に溶液から被覆される。通常、導電性ポリマーおよび本化合物は、残存溶媒（水および有機溶媒）を除去するために、被覆後、ある一定の期間焼成される。焼成温度は使用するポリマーによって変わり、通常、１００〜２００℃の範囲で１〜１２０分間、好ましくは１３０〜２００℃の範囲で１〜６０分間、最も好ましくは１５０〜１８０℃の範囲で１０〜３０分間である。
【０２２７】
最上部のカソードにブレンドを被覆後、デバイスは、水分および酸素の浸透を回避するため、一般にフタによりカバーされる。
【０２２８】
本発明の別の態様では、本化合物は中間層の上に被覆することもできる。この場合、中間層ポリマーは、導電性ポリマーの上に有機溶液から被覆され、膜を高温で加熱して中間層を形成させる。次に、中間層の非固化残留物を有機溶媒により洗い流し、堆積された中間層上にブレンドを直接被覆する。あるいは、本有機化合物を中間層上に直接被覆することもできる。本化合物を被覆した後、上に記載した加熱手順を再度適用する。
【０２２９】
電子デバイスまたはオプトエレクトロニクスデバイスはまた、例えば有機電界効果トランジスタ（ＯＦＥＴ）、薄膜トランジスタ（ＴＦＴ）、有機太陽電池（Ｏ−ＳＣ）、有機レーザーダイオード（Ｏ−レーザー）、有機集積回路（Ｏ−ＩＣ）、無線周波数識別（ＲＦＩＤ）タグ、光検出器、センサー、論理回路、メモリ素子、コンデンサー、電荷注入層、ショットキーダイオード、平坦化層、帯電防止フィルム、伝導性基板またはパターン、光伝導体、電子写真用素子、または有機発光トランジスタ（ＯＬＥＴ）とすることもできる。
【０２３０】
本発明の別の側面は、上で記載したおよび以下に記載する、１種以上の有機化合物および１種以上の有機溶媒を含む溶液に関する。
【０２３１】
適切な好ましい有機溶媒の例には、非限定的に、ジクロロメタン、トリクロロメタン、モノクロロベンゼン、ｏ−ジクロロベンゼン、テトラヒドロフラン、アニソール、モルホリン、トルエン、ｏ−キシレン、ｍ−キシレン、ｐ−キシレン、１，４−ジオキサン、アセトン、メチルエチルケトン、１，２−ジクロロエタン、１，１，１−トリクロロエタン、１，１，２，２−テトラクロロエタン、酢酸エチル、酢酸ｎ−ブチル、ジメチルホルムアミド、ジメチルアセトアミド、ジメチルスルホキシド、テトラリン、デカリン、インダン、安息香酸メチル、安息香酸エチル、メシチレンおよび／またはそれらの混合物が含まれる。
【０２３２】
溶液中のポリマーの濃度は、好ましくは０．１〜１０重量％、より好ましくは０．５〜５重量％である。任意に、本溶液は、ＷＯ２００５／０５５２４８Ａ１において記載されている通り、レオロジー特性を調節するための１種以上のバインダーも含む。
【０２３３】
適切に混合および熟成した後に、溶液を以下の分類の１つ、すなわち完全溶液、境界線上の溶液、または不溶性として評価する。可溶性と不溶性を分ける、溶解度パラメータ−水素結合の限界の略図を描くために等高線を引く。可溶性領域内にある「完全」溶媒は、文献値、例えば「Ｃｒｏｗｌｅｙ，Ｊ．Ｄ．，Ｔｅａｇｕｅ，Ｇ．Ｓ．Ｊｒ  ａｎｄ  Ｌｏｗｅ，Ｊ．Ｗ．Ｊｒ．，Ｊｏｕｒｎａｌ  ｏｆ  Ｐａｉｎｔ  Ｔｅｃｈｎｏｌｏｇｙ、３８，Ｎｏ４９６，２９６（１９６６）」に出版されているものから選択することができる。溶媒ブレンドを使用してもよく、「Ｓｏｌｖｅｎｔｓ，  Ｗ．Ｈ．Ｅｌｌｉｓ，Ｆｅｄｅｒａｔｉｏｎ  ｏｆ  Ｓｏｃｉｅｔｉｅｓ  ｆｏｒ  Ｃｏａｔｉｎｇｓ  Ｔｅｃｈｎｏｌｏｇｙ、ｐ９〜１０、１９８６」に記載されている通り特定することができる。こうした手順は、本発明のポリマーの両方を溶解することになる「非」溶媒のブレンドに至ることがあるが、ブレンド中に少なくとも１種の真の溶媒を有することが望ましい。
【０２３４】
近代マイクロエレクトロニクスにおいて、小型の構造体またはパターンを作製して、コスト（単位面積あたりより多くのデバイス）および消費電力を低減することが望ましい。本発明の層のパターニングは、例えばフォトリソグラフィーまたは電子線リソグラフィーによって行ってもよい。
【０２３５】
電子デバイスまたはオプトエレクトロニクスデバイスにおける薄層として使用するために、本発明の有機化合物または溶液は、任意の適切な方法によって堆積することができる。デバイス、例えば、ＯＬＥＤの液体被覆は、真空蒸着法よりも望ましい。溶液堆積法がとりわけ好ましい。好ましい堆積法には、非限定的に、ディップコーティング、スピンコーティング法、インクジェット印刷法、活版印刷法、スクリーン印刷法、ドクターブレード被覆法、ローラー捺染法、逆ローラー捺染法、オフセット平板印刷法、フレキソ印刷法、輪転織物印刷法、スプレーコーティング法、刷毛塗り法、またはパッド印刷法が含まれる。インクジェット印刷法は、高解像度ディスプレイを調製できるので、特に好ましい。
【０２３６】
選択された本発明の溶液は、インクジェット印刷法または微量分注法（microdispensing）により作製されるデバイス用基板に塗布することができる。好ましくは、工業用圧電式印字ヘッド、例えば以下に限定されないが、Ａｐｒｉｏｎ社、日立工機社、ＩｎｋＪｅｔ  Ｔｅｃｈｎｏｌｏｇｙ社、Ｏｎ  Ｔａｒｇｅｔ  Ｔｅｃｈｎｏｌｏｇｙ社、Ｐｉｃｏｊｅｔ社、Ｓｐｅｃｔｒａ社、Ｔｒｉｄｅｎｔ社、Ｘａａｒ社により供給されるものが、有機半導体層を基板に塗布するのに使用することができる。さらに、半工業的なヘッド、例えば、ブラザー社、エプソン社、コニカ社、セイコーインスツル社、東芝ＴＥＣ社により製造されているもの、またはシングルノズル分注器、例えば、ＭｉｃｒｏｄｒｏｐおよびＭｉｃｒｏｆａｂにより製造されるものも使用することができる。
【０２３７】
インクジェット印刷法または微量分注法により塗布するために、本有機化合物は、適切な有機溶媒にまず溶解すべきである。溶媒は上記の必要条件を満たさなければならず、また選択した印刷ヘッドに不利益な影響をなんら及ぼしてはならない。さらに、溶媒は、プリントヘッド内部で溶媒の乾燥により引き起こされる操作問題を防止するため、１００℃よりも高い沸点、好ましくは１４０℃より高い沸点、より好ましくは１５０℃よりも高い沸点を有しているべきである。上記の溶媒とは別に、適切な溶媒には、置換および無置換のキシレン誘導体、ジ−Ｃ1-2−アルキルホルムアミド、置換および無置換アニソールならびに他のフェノールエーテル誘導体、置換ヘテロ環、例えば、置換ピリジン、ピラジン、ピリミジン、ピロリジノン、置換および無置換Ｎ，Ｎ−ジ−Ｃ1-2−アルキルアニリン、ならびに他のフッ素化もしくは塩素化芳香族化合物が含まれる。
【０２３８】
本発明によるポリマーのインクジェット印刷法による堆積に好ましい溶媒は、１つ以上の置換基により置換されているベンゼン環を有するベンゼン誘導体を含み、上記の１つ以上の置換基中の炭素原子の総数は、少なくとも３である。例えば、ベンゼン誘導体は、１つのプロピル基または３つのメチル基により置換されていてもよく、いずれの場合も、総数で少なくとも３個の炭素原子が存在している。こうした溶媒により、インクジェット用液体は、ポリマーを含む溶媒を含んで形成することが可能になり、これにより、スプレーの間、本化合物の噴霧物（jet）の詰まりおよび分離が低減されるか、または防止される。溶媒（複数可）には、以下の例の一覧から選択されるものを含むことができる。すなわち、ドデシルベンゼン、１−メチル−４−ｔｅｒｔ−ブチルベンゼン、テルピネオール  リモネン、イソデュレン、テルピノレン、シメン、ジエチルベンゼンである。溶媒は、溶媒混合物であってもよく、この混合物は２種以上の溶媒の組合せであり、各溶媒は、好ましくは１００℃より高い沸点、より好ましくは１４０℃より高い沸点を有する。こうした溶媒（複数可）はまた、堆積層中における膜形成を強化し、層における欠損を低減する。
【０２３９】
インクジェット用液体（溶媒、バインダー、および半導体用化合物の混合物である）は、好ましくは、２０℃において、１〜１００ｍＰａ・ｓ、より好ましくは１〜５０ｍＰａ・ｓ、最も好ましくは１〜３０ｍＰａ・ｓの粘度を有する。
【０２４０】
本発明による有機化合物または溶液は、例えば、界面活性化合物、潤滑剤、湿潤剤、分散剤、疎水化剤、粘着剤、流動性向上剤、消泡剤、脱気剤、反応性または非反応性とすることができる賦形剤、補助剤、着色剤、染料または顔料、増感剤、安定剤、または阻害剤などの１つ以上のさらなる成分をさらに含むことができる。
【０２４１】
本文脈が特に明確に示さない限り、ここで使用される用語の複数形は、単数形を含むものと解釈されるべきであり、その逆も同様である。
【０２４２】
本明細書の説明および特許請求の範囲の全体にわたり、単語「含む（comprise）」および「含有する（contain）」ならびにこれらの単語の変化形、例えば、「含むこと（comprising）」および「含む（comprises）」とは、「限定されずに含む」という意味であり、他の構成要素を排除する意図はない（および排除しない）。
【０２４３】
本発明の先の態様に対する変形は、本発明の範囲内に依然として収まりながら行うことができることが理解される。本明細書において開示した各特徴は、特に明記しない限り、同一目的、等価な目的、または類似の目的を担う代替特徴により置き換えられてもよい。したがって、特に明記されない限り、開示された各特徴は、一連の普遍的な等価な特徴または類似の特徴の一例に過ぎない。
【０２４４】
本明細書において開示された特徴のすべては、こうした特徴および／またはステップの少なくとも一部が互いに排除する組合せを除き、任意の組合せで組み合わせることができる。特に、本発明の好ましい特徴は、本発明のすべての側面に適用可能であり、また任意の組合せで使用することができる。同様に、非本質的な組合せにおいて記載した特徴は、個別に使用してもよい（組み合わせない）。
【０２４５】
上述の多くの特徴、特に好ましい態様は、それ自体に発明性があり、かつ本発明の態様の単なる一部ではないことが理解される。現在特許請求しているいかなる発明に加え、またはその代替となるこれらの特徴に対する独立した保護を求めることができる。
【０２４６】
本発明は、これから以下の例を参照することにより、より詳細に説明され、これらの例は例示だけであり、本発明の範囲を限定するものではない。
【０２４７】
［実施例］
例１
側鎖としてホスト基を有する骨格単位に対する量子化学シミュレーション
ＭＩＦ１、ＭＩＦ２およびＰＮ１を得るために、骨格ＰＮ０およびＭＩＦ０を、スペーサー−ＣＨ2ＣＨ2−（ここでは、Ｃ−Ｃとして示す）を介して電子輸送基Ｓｕｂ１およびＳｕｂ２によって機能化させる。
【化６１】
2014527550.tif 000075
【０２４８】
（式中、点線は結合位置を示す。）
有機機能性材料に関する量子シミュレーションは、Ｇａｕｓｓｉａｎ  ０３Ｗ（Ｇａｕｓｓｉａｎ  Ｉｎｃ．社）で導き出される。金属を含まない有機化合物に関すると、まず、分子の形状を最適化するためにＡＭ１（Austin Model 1）を使用し、エネルギー計算用に、補正関数Ｂ３ＰＷ９１および基底関数６−３１Ｇ（ｄ）を含むＴＤ−ＤＦＴ（時間依存性密度汎関数理論）を使用する。計算は、三重項および一重項励起状態に対する、ＨＯＭＯ／ＬＵＭＯ（最高被占有分子軌道／最低非占有分子軌道）準位、およびエネルギー値を与える。ＨＯＭＯおよびＬＵＭＯは、サイクリックボルタンメトリー（ＣＶ）によって以下のように補正される。１組の材料をＣＶにより測定し、また、上記の方法により計算する。次に、計算値を測定値により較正する。こうした較正係数をさらなる計算に使用する。エネルギー計算から、ハートリー（Hartree）単位のＨＯＭＯ  ＨＥｈおよびＬＵＭＯ  ＨＥｈが得られる。さらに、ＨＯＭＯおよびＬＵＭＯの電位値は、以下の式により決定され、この式は、ＣＶ測定値を使用する較正からの結果である。
【０２４９】
ＨＯＭＯ（ｅＶ）＝（（ＨＥｈ＊２７．２１２）−０．９８９９）／１．１２０６
ＬＵＭＯ（ｅＶ）＝（（ＬＥｈ＊２７．２１２）−２．００４１）／１．３８５
これらの値は、本発明中の化合物のＨＯＭＯ／ＬＵＭＯ準位として使用されることになる。ポリマー、とりわけ共役ポリマーに関すると、ポリマーのトリマーを計算する。例えば、モノマーＭ９およびＭ１１により重合したポリマーの場合、トリマーＭ９−Ｍ１１−Ｍ９および／またはＭ１１−Ｍ９−Ｍ１１を計算に使用し、この場合、重合可能な基を除去し、そして長鎖アルキルをメチル鎖に減らす（以下を参照されたい）。ポリマーに関する測定値とシミュレーション値との間の一致は、ＷＯ２００８／０１１９５３Ａ１を参照することができ、また、ＣＶ測定値とＤＦＴ計算値の比較は、また、以下に見ることができる。
【化６２】
2014527550.tif 000076
【０２５０】
上述の機能化骨格（ＭＩＦ１、ＭＩＦ２、ＰＮ１）に関する量子化学シミュレーションを、混合骨格としてＰＮ０またはＭＩＦ０を使用したモノマーおよびトリマーで行い、機能性側鎖基Ｓｕｂ１およびＳｕｂ２と共役骨格に非常に良好なエネルギー隔離があることを示している。これは、活性材料の体積の増加、さらにまた材料設計における容易さおよび汎用性（flexibility）の増大の一助となる。トリマーの立体配置より、考えられる良好な溶解度がさらに示されている。
【表１】
2014527550.tif 000077
【０２５１】
表１中の列ＨＯＭＯおよびＬＵＭＯ位置により、軌道の局在化が説明される。すなわち、Ｓｕｂ１に対するＭＩＦ１＿１のＨＯＭＯ位は、分子ＭＩＦ１＿１のＨＯＭＯが、Ｓｕｂ１に主に局在化されていることを意味する。表１に示される通り、ＭＩＦ１モノマーとＰＮ０を含むトリマーとの両方に関する量子シミュレーションは、基Ｓｕｂ１単独とほとんど同じエネルギー準位を有し、Ｓｕｂ１側鎖上に孤立分子軌道（両方が占有または非占有）が存在しており、短い非共役スペーサー−ＣＨ2ＣＨ2−を介して、骨格と機能性側鎖との間に優れた隔離を示唆していることを示している。トリマーの立体配置において、ポリマー中の共役領域である２つの側鎖Ｓｕｂ１は、骨格とほとんど同じＬＵＭＯ準位（−２．６ｅＶ）を共有していることを指摘すべきである。上記のことは、依然低いエネルギー損失を維持している電子輸送チャンネルにおける状態密度を増加させるので、電子輸送に非常に有用となり得る。シミュレーションにより得られた構造により、溶解度に有益性をもたらすことが明確に示された。
【０２５２】
シミュレーション値とＣＶ測定値との間の優れた一致は、ＷＯ２００８／０１１９５３を参照することができる。
【表２】
2014527550.tif 000078
【０２５３】
表２は、ＭＩＦ２モノマーとＰＮ０を含むトリマーとの両方に関する量子シミュレーションを示している。これらの結果は、基Ｓｕｂ２単独とほとんど同じエネルギー準位を有し、Ｓｕｂ２側鎖上に孤立分子軌道（両方が占有または非占有）が存在していることを明確に示している。こうして、骨格と機能性側鎖との間に−ＣＨ2ＣＨ2−などの短い非共役スペーサーを使用することにより、優れた隔離を実現することができる。ＭＩＦ１による結果と類似して、ＰＮ０−ＭＩＦ２−ＰＮ０中における２つの側鎖ＳＵＢ２のＬＵＭＯ準位（−２．６ｅＶ）は、骨格のＬＵＭＯとほとんど同じ準位を共有する。上述のことは、依然低いエネルギー損失を維持している電子輸送チャンネルにおける状態密度を増大させるので、電子輸送に非常に有用となる。最適化した形状は、また、溶解度に有益性をもたらす構造を明確に示している、エネルギー的な隔離をはっきりと示している。
【０２５４】
例２
モノマーの合成
９，９−ビス［４−（ジ−ｐ−トリル）アミノフェニル］−２，７−ジヨードフルオレンＭ１の合成
【化６３】
2014527550.tif 000079
【０２５５】
Ｋ．−Ｆ．Ｓｈａｏ  Ｃｈｅｍｉｓｔｒｙ  Ｌｅｔｔｅｒｓ  ３４、２００５、１６０４により記載されている通り、ジヨードフルオレノン３の合成を行う。
【０２５６】
２，７−ジヨードフルオレノン（４．３２ｇ、１０ｍｍｏｌ）、４，４’−ジメチルトリフェニルアミン（１３．６ｇ、５０ｍｍｏｌ）およびメタンスルホン酸（１．３ｍｌ、２０ｍｍｏｌ）の混合物を、多くの固体が生じるまで窒素下、約１４０℃まで加熱する。この混合物を室温まで冷却し、クロロホルムに溶解する。溶液を飽和ＮａＨＣＯ3、続いて水により注意深く洗浄し、Ｎａ2ＳＯ4で乾燥する。溶媒を一部除去し、アセトンを加えると、淡黄色沈殿物が得られる。この沈殿物をろ過し、ＤＭＦから数回再結晶すると、固体が得られる（８．３ｇ、収率８６％）。
【０２５７】
９，９−ビス［４−（ジ−ｐ−トリル）アミノビフェニル］−２，７−ジヨードフルオレンＭ２の合成
【化６４】
2014527550.tif 000080
【０２５８】
９，９−ビス［４−（ジ−ｐ−トリル）アミノビフェニル］−２，７−フルオレンＭ２は、Ｍ１と同様に合成することができる。
【０２５９】
９，９−ビス［ビストリアリールアミン］−２，７−ジヨードフルオレンＭ３の合成
【化６５】
2014527550.tif 000081
【０２６０】
Ｍ３は、Ｍ１と同様に合成することができる。
【０２６１】
モノマーＭ４の合成
【化６６】
2014527550.tif 000082
【０２６２】
ジブロモインデノフルオレノン１０の合成は、ＷＯ２００４０４１９０１に開示されているものと同様に実施することができる。
【化６７】
2014527550.tif 000083
【０２６３】
９，９’−ビス［４−（ジ−ｐ−トリル）アミノビフェニル］−２，７−インデノフルオレンＭ４は、出発物質として２，７−ジブロムインデノフルオレノンを使用するＭ１と同様に合成することができる。
【０２６４】
モノマーＭ５の合成
【化６８】
2014527550.tif 000084
【０２６５】
５−ブロモ−２−（９，９’−ジオクチル−９Ｈ−フルオレン−２−イル）安息香酸メチルエステル１５の合成
ジオクチルフルオレンボロン酸１４を５１．６ｇ（０．１ｍｏｌ）、炭酸カリウム４１．４ｇ（０．３ｍｏｌ）、および６−ヨード−３−ブロモ安息香酸メチル３５．８ｇ（０．１０５ｍｏｌ）をトルエン１３０ｍｌおよびＨ2Ｏ  １３０ｍｌに溶解する。この溶液を注意深く脱気し、Ｐｄ（ＰＰｈ3）4１４２ｍｇを加える。反応が完結するまでこの溶液を加熱還流する。この反応混合物を室温まで冷却し、２００ｍｌのＨ2Ｏを加える。有機層を分離し、水層をトルエンにより抽出する。一緒にした有機層を水６０ｍｌにより２回洗浄し、硫酸ナトリウムで乾燥し、ろ過し、溶媒を真空下で留去する。残留物をブタノールから再結晶すると、白色固体になる（５４．３ｇ、０．０９ｍｏｌ、収率９０％）。
【０２６６】
５−ブロモ−２−（７−ブロモ−９、９’−ジオクチル−９Ｈ−フルオレン−２−イル）安息香酸メチルエステル１６の合成
４０ｇ（６６ｍｍｏｌ）の１５を、ジクロロメタン３００ｍｌに溶解する。この溶液を０℃に冷却し、ヨウ素１ｇを加え、この混合物を３０分間撹拌する。次に、臭素１１ｇのジクロロメタン溶液を、滴下漏斗によりゆっくり加える。反応が完結するまで溶液を加熱還流する。反応混合物を室温まで温め、飽和Ｎａ2Ｓ2Ｏ3溶液２００ｍｌを加える。有機層を分離し、水層をジクロロメタンにより抽出する。一緒にした有機層を水１００ｍｌにより２回洗浄し、硫酸ナトリウムで乾燥し、ろ過し、溶媒を真空下で留去する。残留物をブタノールから再結晶すると、白色固体になる（３８ｇ、５５．６ｍｍｏｌ、収率８４％）。
【０２６７】
５−ブロモ−２−（７−ブロモ−９、９’−ジオクチル−９Ｈ−フルオレン−２−イル）安息香酸１７の合成
３５ｇ（５１．２ｍｍｏｌ）の１６をエタノール３００ｍｌ中に懸濁して、５０％ＫＯＨ／エタノール溶液５０ｍｌで処理し、３時間加熱還流する。室温まで冷却後、反応混合物をエタノール２００ｍｌで希釈し、沈殿物をろ過により集め、残渣をエタノールにより洗浄して真空で乾燥する。３５ｇ（収率９８％）の白色固体を得ることができる。
【０２６８】
２，８−ジブロモ−１２，１２’−ジオクチル−１２Ｈ−インデノフルオレン−６−オン１８の合成
０℃でよく撹拌した硫酸にカリウム塩１７を加え、３時間撹拌を続ける。この混合物に注意深く氷を加え、得られた固体をろ過により集め、残渣を水およびエタノールで洗浄し、ＤＭＦから再結晶すると、３２ｇ（収率９７％）の白色粉末が得られる。
【０２６９】
モノマーＭ５の合成
ジブロモインデノフルオレノン１８（６．５ｇ、１０ｍｍｏｌ）、４，４’−テトラフェニルベンゼンジアミン（２０．６ｇ、５０ｍｍｏｌ）およびメタンスルホン酸（１．３ｍｌ、２０ｍｍｏｌ）の混合物を、多くの固体が生じるまで、窒素下、約１４０℃で加熱する。この混合物を室温まで冷却し、クロロホルムに溶解する。溶液を飽和ＮａＨＣＯ3、続いて水により注意深く洗浄し、Ｎａ2ＳＯ4で乾燥する。溶媒を一部除去してアセトンを加えると、淡黄色沈殿物が得られる。この沈殿物をろ過し、ＤＭＦから数回再結晶すると固体が得られる（１１．９ｇ、収率８２％）。
【０２７０】
Ｓｕｚｕｋｉ重縮合用のさらなるモノマー
【化６９】
2014527550.tif 000085
【０２７１】
例３
ポリマーＰ１からＰ５およびＶ１からＶ２の合成
ポリマーＰ１からＰ５、参照ポリマーＶ１からＶ２は、表３における以下のモノマー組成から、Ｓｕｚｕｋｉクロス−カップリングによりＷＯ０３／０４８２２５Ａ２に記載されている通りの手順を使用することにより合成することができる。Ｖ１、Ｐ１、Ｐ２、Ｐ３は、正孔輸送性共役ポリマーであり、ＰＬＥＤのための中間層として、またはＯＦＥＴにおける活性層として使用することができる。Ｖ１では、すべての機能性基が主鎖上にある一方、Ｐ１、Ｐ２およびＰ３では、正孔輸送単位の部分は側鎖上にある。Ｖ２、Ｐ４およびＰ５は、発光性共役ポリマーである。Ｖ２では、すべての機能性基が主鎖上にある一方、Ｐ４およびＰ５では、想定された励起子形成単位は側鎖上にある。
【表３】
2014527550.tif 000086
【０２７２】
例４
ポリマーＰ１〜Ｐ５およびＶ１〜Ｖ２を含む溶液Ｓ１〜Ｓ７の合成
表４に含まれる溶液は、以下の手順によって得ることができる。組成物を溶媒１０ｍｌに溶解し、透明溶液になるまで撹拌する。溶液をＭｉｌｌｉｐｏｒｅ  Ｍｉｌｌｅｘ  ＬＳ、Ｈｙｄｒｏｐｈｏｂｉｃ  ＰＴＦＥ５．０μｍの使用によりろ過する。
【表４】
2014527550.tif 000087
【０２７３】
溶液Ｓ１をＯＬＥＤの中間層上に堆積するために使用する。ＯＬＥＤの発光層（ＥＭＬ）上に堆積するために、溶液Ｓ２、Ｓ６およびＳ７を使用する。溶液Ｓ１、Ｓ３、Ｓ４およびＳ５は、ＯＦＥＴの活性層上に堆積するためにも使用することができる。対応する固体組成物は、溶媒を蒸発させることにより得ることができる。この固体組成物は、他の配合物の調製用にさらに使用することができる。
【０２７４】
例５
ポリマー発光ダイオード（ＰＬＥＤ）の調製
標準デバイス構造である、ＩＴＯ／ＰＥＤＯＴ／中間層／ＥＭＬ／カソードを設けたＰＬＥＤ１からＰＬＥＤ３は、以下の手順により製造することができる。
【０２７５】
１．スピンコーティングにより、ＩＴＯ被覆ガラス基板上に８０ｎｍのＰＥＤＯＴ（Ｂａｙｔｒｏｎ  Ｐ  ＡＩ  ４０８３）を堆積し、次に、クリーンルームにおいて、１２０℃で１０分間加熱する。
【０２７６】
２．グローブボックス中でスピンコーティング用溶液Ｓ１により２０ｎｍの中間層を堆積する。
【０２７７】
３．グローブボックス中、１８０℃で１時間、中間層を加熱する。
【０２７８】
４．スピンコーティング用溶液Ｓ２（ＰＬＥＤ１用）、またはＳ６（ＰＬＥＤ２用）、あるいはＳ７（ＰＬＥＤ３用）により、ＥＭＬ層を６５ｎｍの厚みに堆積する。
【０２７９】
５．このデバイスを１８０℃で１０分間、加熱する。
【０２８０】
６．発光層上に、蒸着によりＢａ／Ａｌカソード（３ｎｍ／１５０ｎｍ）を堆積する。
【０２８１】
７．デバイスを封止する。
【０２８２】
例６
ＰＬＥＤ１〜ＰＬＥＤ３の測定および結果比較
ＰＬＥＤ１〜ＰＬＥＤ３を、ＶＩＬ特性、ＥＬスペクトルおよび色座標、効率、駆動電圧、ならびに寿命に関して特性を評価する。
【０２８３】
対照としてＰＬＥＤ１を使用した結果を表５にまとめており、Ｕｏｎは、ターンオン電圧を表し、Ｕ（１００）は、１００ｎｉｔｓにおける電圧を表し、Ｕ（１０００）は、１０００ｎｉｔｓにおける電圧を表し、ＬＴ  ＤＣは、一定電流時における寿命を表す。ＬＴ  ＤＣは、初期輝度の場合、輝度が半分まで減少する時間として定義する。
【表５】
2014527550.tif 000088
【０２８４】
表５から分かる通り、ＰＬＥＤ２およびＰＬＥＤ３は、駆動電圧、効率および寿命に関して、ＰＬＥＤ１と比べて性能の増加を示している。最良の性能は、ＥＭＬ（ＰＬＥＤ３）としてＰ５を、次にＰ４（ＰＬＥＤ２）を使用することにより達成されている。
【０２８５】
本発明に基づくと、当業者は、発明性を含まない標準的な技法を使用することにより、ポリマー、溶液およびデバイスを様々な方法で改善することができる。一例として、本発明をさらに最適化するための方法の１つは、同一または異なる組成物中に、異なるポリマー骨格または他のエミッタ分子を使用することである。
【０２８６】
例７
Ｖ１およびＰ１〜Ｐ３をベースとするＯＦＥＴ
薄膜ボトムゲート、ボトムコンタクト型有機電界効果トランジスタ（ＯＦＥＴ）（ＯＦＥＴ１〜４）を、乾燥窒素のグローブボックス環境中、熱成長させた酸化ケイ素（ＳｉＯ2）絶縁膜（厚み２３０ｎｍ）を有する高ドープシリコン基板上に作製し、この基板は共通ゲート電極として働く。トランジスタのソースドレインの金のコンタクトは、ＳｉＯ2層上にフォトリソグラフィーで画定する。ＦＥＴ基板を溶媒洗浄し、次いで、特注の低圧水銀ランプ装置（setup）中で、１０分間オゾン処理する。その後、加熱したトルエン（６０℃）中の１０ｍＭ溶液に基板を１５分間浸漬することにより、デバイスをオクチルトリクロロシランで処理し、次いで、ヘキサン、アセトンおよびイソプロパノールで徹底的に洗浄する。次に、対応する溶液（表４を参照）を３，０００ｒｐｍの回転速度でスピンコーティングすることにより、有機半導体薄膜を堆積する。次に、この試料を乾燥し、１００℃で１０分間アニールし、光のない状態で測定する。電界効果可動度μsatは、式（１）を使用する、飽和領域（Ｖd＞（Ｖg−Ｖ0））で計算する。
【数１】
2014527550.tif 000089
【０２８７】
（式中、Ｗはチャンネル幅であり、Ｌはチャンネル長であり、Ｃｉは絶縁層のキャパシタンスであり、Ｖｄはドレイン電圧であり、Ｖｇはゲート電圧であり、Ｖ0はターンオン電圧であり、Ｉｄはドレイン電流である）ＯＦＥＴ１からＯＦＥＴ３の可動度を、表６に挙げている。
【表６】
2014527550.tif 000090
【０２８８】
上の表から分かる通り、ＯＦＥＴ１と比べて、ＯＦＥＴ２〜４は一層良好な可動度を示している。最良の可動度は、活性層としてＰ１を、次いでＰ２およびＰ３を使用することにより達成されている。
【０２８９】
本発明に基づくと、当業者は、発明性を含まない標準的な技法を使用することにより、このデバイスを様々な方法で改善することができる。一例として、本発明をさらに最適化する方法の１つは、ＳｉＯ2以外の誘電材料を使用することである。
【国際調査報告】
2014527550.tif 000098
2014527550.tif 000099
2014527550.tif 000100
2014527550.tif 000101